(57)【要約】【課題】顔料分散性と顔料分散の経時安定性に優れ、インクにした後、硬化膜にしわやクラックが生じ難いカラーフィルター用インクジェットインク、及びそれを用いたカラーフィルターの製造方法を提供することを主目的とする。【解決手段】（Ａ）顔料；（Ｂ）顔料分散剤；（Ｃ）特定の脂環式エポキシ樹脂からなる分散補助樹脂；（Ｄ）前記分散補助樹脂（Ｃ）とは異なる、１分子中にエポキシ基を２個以上有するエポキシ化合物；（Ｅ）特定の構造を有するカルボン酸（ｅ１）がビニルエーテル化合物（ｅ２）により潜在化された多価カルボン酸誘導体；及び（Ｆ）溶剤を含有する、カラーフィルター用インクジェットインク、及びそれを用いたカラーフィルターの製造方法である。【選択図】図１
2008076855.tif 000002
【特許請求の範囲】
【請求項１】
（Ａ）顔料、
（Ｂ）顔料分散剤、
（Ｃ）下記式（１）で表されるエポキシ樹脂からなる分散補助樹脂、
（Ｄ）前記分散補助樹脂（Ｃ）とは異なる、１分子中にエポキシ基を２個以上有するエポキシ化合物、
（Ｅ）下記式（１１）の構造を有するカルボン酸（ｅ１）がビニルエーテル化合物（ｅ２）により潜在化された多価カルボン酸誘導体、及び
（Ｆ）溶剤
を含有する、カラーフィルター用インクジェットインク。
【化１】
2008076855.tif 000052
（ただし、Ｒａはｋ個の活性水素を有する有機化合物中の活性水素を除いた残基である。ｎ１、ｎ２・・・ｎｋはそれぞれ０又は１〜１００の整数で、その和が１〜１００である。ｋは１〜１００の整数を表わす。Ａは置換基Ｘを有するオキシノルボルネン骨格または置換基Ｘを有するオキシシクロヘキサン骨格であり、次式で表される。）
【化２】
2008076855.tif 000053
【化３】
2008076855.tif 000054
（式中の６員環は芳香族又は脂環式の炭化水素である。ｍ１は０〜４の整数であり、ｔ１は０〜１の整数であり、ｎは１〜４の整数である。また、ｎが１の場合にはＲ1は水素原子又は炭素数２〜８の炭化水素基であり、ｎが２〜４の場合にはＲ1は炭素数２〜８の炭化水素基である。Ｒ2は、炭素数１〜５のアルキル基である。）
【請求項２】
（Ａ）顔料、
（Ｂ）顔料分散剤、
（Ｃ）下記式（１）で表されるエポキシ樹脂からなる分散補助樹脂、及び
（Ｆ）溶剤
を含有する顔料分散液を調製後、少なくとも
（Ｄ）前記分散補助樹脂（Ｃ）とは異なる、１分子中にエポキシ基を２個以上有するエポキシ化合物、及び
（Ｅ）下記式（１１）の構造を有するカルボン酸（ｅ１）がビニルエーテル化合物（ｅ２）により潜在化された多価カルボン酸誘導体
を添加してなる、カラーフィルター用インクジェットインク。
【化４】
2008076855.tif 000055
（ただし、Ｒａはｋ個の活性水素を有する有機化合物中の活性水素を除いた残基である。ｎ１、ｎ２・・・ｎｋはそれぞれ０又は１〜１００の整数で、その和が１〜１００である。ｋは１〜１００の整数を表わす。Ａは置換基Ｘを有するオキシノルボルネン骨格または置換基Ｘを有するオキシシクロヘキサン骨格であり、次式で表される。）
【化５】
2008076855.tif 000056
【化６】
2008076855.tif 000057
（式中の６員環は芳香族又は脂環式の炭化水素である。ｍ１は０〜４の整数であり、ｔ１は０〜１の整数であり、ｎは１〜４の整数である。また、ｎが１の場合にはＲ1は水素原子又は炭素数２〜８の炭化水素基であり、ｎが２〜４の場合にはＲ1は炭素数２〜８の炭化水素基である。Ｒ2は、炭素数１〜５のアルキル基である。）
【請求項３】
顔料の分散平均粒子径が、１００ｎｍ以下である、請求項１に記載のカラーフィルター用インクジェットインク。
【請求項４】
前記式（１）で表されるエポキシ樹脂におけるｎ１〜ｎｋの和が４〜３０である、請求項１乃至３にいずれかに記載のカラーフィルター用インクジェットインク。
【請求項５】
前記分散補助樹脂（Ｃ）が、前記顔料分散剤（Ｂ）１００重量部に対して５〜８０重量部である、請求項１乃至４のいずれかに記載のカラーフィルター用インクジェットインク。
【請求項６】
前記分散補助樹脂（Ｃ）が、前記エポキシ化合物（Ｄ）と前記多価カルボン酸誘導体（Ｅ）の合計量１００重量部に対して５〜７０重量部である、請求項１乃至５のいずれかに記載のカラーフィルター用インクジェットインク。
【請求項７】
前記溶剤が、主溶剤として沸点が１８０℃〜２６０℃で且つ常温での蒸気圧が０．５ｍｍＨｇ以下の溶剤成分を溶剤全量に対して６０重量％以上の割合で含有する、請求項１乃至６のいずれかに記載のカラーフィルター用インクジェットインク。
【請求項８】
前記主溶剤が、エチレングリコールモノブチルエーテルアセテート、ジエチレングリコールモノブチルエーテルアセテート、ジエチレングリコールモノエチルエーテルアセテート、ジエチレングリコールジブチルエーテル、アジピン酸ジエチル、シュウ酸ジブチル、マロン酸ジメチル、マロン酸ジエチル、コハク酸ジメチル、及びコハク酸ジエチルよりなる群から選択される１種以上である、請求項７に記載のカラーフィルター用インクジェットインク。
【請求項９】
少なくとも（Ａ）顔料、（Ｂ）顔料分散剤、（Ｃ）下記式（１）で表されるエポキシ樹脂からなる分散補助樹脂を、（Ｆ）溶剤に混合し、分散して顔料分散液を調製する工程と、
【化７】
2008076855.tif 000058
（ただし、Ｒａはｋ個の活性水素を有する有機化合物中の活性水素を除いた残基である。ｎ１、ｎ２・・・ｎｋはそれぞれ０又は１〜１００の整数で、その和が１〜１００である。ｋは１〜１００の整数を表わす。Ａは置換基Ｘを有するオキシノルボルネン骨格または置換基Ｘを有するオキシシクロヘキサン骨格であり、次式で表される。）
【化８】
2008076855.tif 000059
少なくとも（Ｄ）前記分散補助樹脂（Ｃ）とは異なる、１分子中にエポキシ基を２個以上有するエポキシ化合物、及び（Ｅ）下記式（１１）の構造を有するカルボン酸（ｅ１）がビニルエーテル化合物（ｅ２）により潜在化された多価カルボン酸誘導体を含有するバインダー系を、前記顔料分散液と混合する工程を有する、カラーフィルター用インクジェットインクの製造方法。
【化９】
2008076855.tif 000060
（式中の６員環は芳香族又は脂環式の炭化水素である。ｍ１は０〜４の整数であり、ｔ１は０〜１の整数であり、ｎは１〜４の整数である。また、ｎが１の場合にはＲ1は水素原子又は炭素数２〜８の炭化水素基であり、ｎが２〜４の場合にはＲ1は炭素数２〜８の炭化水素基である。Ｒ2は、炭素数１〜５のアルキル基である。）
【請求項１０】
基板上の所定領域に、請求項１乃至８のいずれかに記載のカラーフィルター用インクジェットインクを、インクジェット方式によって選択的に付着させて着色層を形成する着色層形成工程を含む、カラーフィルターの製造方法。
【請求項１１】
前記着色層形成工程の前に、基板表面の所定領域の表面を親液化する親液化工程を更に含む、請求項１０に記載のカラーフィルターの製造方法。
【請求項１２】
請求項１０又は１１に記載のカラーフィルターの製造方法を用いてカラーフィルターを製造する工程と、当該製造されたカラーフィルターと液晶駆動側基板を対向させて組み立てる工程を有する、液晶表示装置の製造方法。
【発明の詳細な説明】
【技術分野】
【０００１】
本発明は、画素部のような所定パターンの着色層を形成するのに用いられるカラーフィルター用インクジェットインク、当該インクジェットインクを用いたカラーフィルターの製造方法、及び当該カラーフィルターを用いた液晶表示装置の製造方法に関する。
【背景技術】
【０００２】
近年、パーソナルコンピューターの発達、特に携帯用パーソナルコンピューターの発達に伴い、液晶ディスプレイ、とりわけカラー液晶ディスプレイの需要が増加する傾向にある。しかしながら、このカラー液晶ディスプレイが高価であることからコストダウンの要求が高まっており、特にコスト的に比重の高いカラーフィルターに対するコストダウンの要求が高い。
このようなカラーフィルターにおいては、通常赤（Ｒ）、緑（Ｇ）、および青（Ｂ）の３原色の着色パターンを備え、Ｒ、Ｇ、およびＢのそれぞれの画素に対応する電極をＯＮ、ＯＦＦさせることで液晶がシャッタとして作動し、Ｒ、Ｇ、およびＢのそれぞれの画素を光が通過してカラー表示が行われるものである。
従来より行われているカラーフィルターの製造方法としては、例えば染色法が挙げられる。この染色法は、まずガラス基板上に染色用の材料である水溶性の高分子材料を形成し、これをフォトリソグラフィー工程により所望の形状にパターニングした後、得られたパターンを染色浴に浸漬して着色されたパターンを得る。これを３回繰り返すことによりＲ、Ｇ、およびＢのカラーフィルター層を形成する。
また、他の方法としては顔料分散法がある。この方法は、まず基板上に顔料を分散した感光性樹脂層を形成し、これをパターニングすることにより単色のパターンを得る。さらにこの工程を３回繰り返すことにより、Ｒ、Ｇ、およびＢのカラーフィルター層を形成する。
さらに他の方法としては、電着法や、熱硬化樹脂に顔料を分散させてＲ、Ｇ、およびＢの３回印刷を行った後、樹脂を熱硬化させる方法等を挙げることができる。
しかしながら、いずれの方法も、Ｒ、Ｇ、及びＢの３色を着色するために、同一の工程を３回繰り返す必要があり、コスト高になるという問題や、同様の工程を繰り返すため歩留まりが低下するという問題がある。
これらの問題点を解決したカラーフィルターの製造方法として、基板表面にインクジェット方式でインクを吹き付けて着色層（画素部）を形成する方法が提案されている（特許文献１）。
【特許文献１】特開昭５９−７５２０５号公報
【特許文献２】特開２００３−１１３２２４号公報
【発明の開示】
【発明が解決しようとする課題】
【０００３】
インクジェット方式でインクを正確なパターンに合わせて吹き付けて画素を形成するためには、吐出ヘッドから吐出する際の直進性、安定性が求められる。カラーフィルターの着色剤としては顔料を用いることが多いが、カラーフィルター用インクジェットインクの顔料分散性が悪いと、顔料粒子同士の凝集により吐出ヘッドのノズル部で目詰まりを起こす。従って、着色剤として顔料を用いる場合には、顔料分散性やその経時安定性がインクの吐出性能に影響を与える。また、顔料分散性が不十分な場合には、カラーフィルターとした後に輝度やコントラストが低くなる場合がある。
顔料分散性を良好にするために、予め顔料分散剤によって顔料を分散して顔料分散液を調製し、その後顔料分散液にバインダー成分を混合してインクが形成されることがある。しかしながら使用する顔料分散剤によっては、インクに調製した後、当該インクを用いて着色層等の硬化させた層（以下、硬化層という）を作製した場合に、しわやクラックが入り易いという問題があった。特に、液晶表示パネル等の表示パネル用のカラーフィルターの着色層を、インクジェットインクを用いて形成する場合には、基板上に着色層を形成後、必要によってこの上に保護膜を形成し、その後透明電極膜を形成するが、この際に透明電極膜の表面にしわが発生するという問題が起こる。透明電極膜の形成方法は、真空蒸着法、スパッタ法やイオンプレーティング法など、いずれも減圧雰囲気下で基板を加熱することが必要である。たとえば、透明電極膜として代表的なＩＴＯ膜の真空蒸着成膜を行う場合には、下地となる着色層や保護膜は高温及び真空による超低圧にさらされる。インクから形成された着色層等の硬化層がこのような超低圧高温条件にさらされると、硬化層が熱膨張収縮してしわを発生するために、透明電極膜等の隣接層を歪ませて、その表面にしわやクラックが発生すると考えられる。透明電極膜表面のしわやクラックが起こると、発生箇所で局所的な抵抗率が高くなり断線し、残像が起こったり、ひいては表示不良の原因となる。
【０００４】
一方、特許文献２には、熱重合架橋剤として多官能脂環式エポキシ化合物が含まれる光硬化性組成物が開示されている。しかしながら特許文献２には、多官能脂環式エポキシ化合物を顔料分散液に用いる点や、顔料分散性を向上する点や、硬化層のしわやクラックを防止する点については一切記載されていない。
【０００５】
本発明は上記実状に鑑みて成し遂げられたものであり、その第一の目的は、顔料分散性、経時安定性に優れ、硬化層にしわやクラックが生じにくく、隣接する層にしわやクラックを生じさせ難いカラーフィルター用インクジェットインク及びその製造方法を提供することにある。
また、本発明の第二の目的は、上記目的を達成するインクジェットインクを用いて、表示不良の問題が生じ難く、輝度及びコントラストが向上したカラーフィルターを得ることができるカラーフィルターの製造方法を提供することにある。
また、本発明の第三の目的は、上記目的を達成するカラーフィルターの製造方法を用いた液晶表示装置を提供することにある。
【課題を解決するための手段】
【０００６】
本発明者らは前記の課題を解決するために鋭意検討を重ねた結果、顔料の分散補助樹脂として上記特定のエポキシ樹脂を用い、更にバインダー成分としてエポキシ化合物と特定の多価カルボン酸誘導体を組み合わせて用いたカラーフィルター用インクジェットインクが、顔料分散性、経時安定性に優れ、硬化層にしわやクラックが生じにくく、隣接するＩＴＯ膜にしわやクラックを生じさせ難く、表示不良が低減した高輝度なカラーフィルターを得ることができることの知見を得て、本発明を完成するに至った。
すなわち、本発明は、次の〔１〕〜〔１２〕である。
【０００７】
〔１〕（Ａ）顔料、
（Ｂ）顔料分散剤、
（Ｃ）下記式（１）で表されるエポキシ樹脂からなる分散補助樹脂、
（Ｄ）前記分散補助樹脂（Ｃ）とは異なる、１分子中にエポキシ基を２個以上有するエポキシ化合物、
（Ｅ）下記式（１１）の構造を有するカルボン酸（ｅ１）がビニルエーテル化合物（ｅ２）により潜在化された多価カルボン酸誘導体、及び
（Ｆ）溶剤
を含有する、カラーフィルター用インクジェットインク。
【０００８】
【化１】
2008076855.tif 000003
（ただし、Ｒａはｋ個の活性水素を有する有機化合物中の活性水素を除いた残基である。ｎ１、ｎ２・・・ｎｋはそれぞれ０又は１〜１００の整数で、その和が１〜１００である。ｋは１〜１００の整数を表わす。Ａは置換基Ｘを有するオキシノルボルネン骨格または置換基Ｘを有するオキシシクロヘキサン骨格であり、次式で表される。）
【０００９】
【化２】
2008076855.tif 000004
【００１０】
【化３】
2008076855.tif 000005
（式中の６員環は芳香族又は脂環式の炭化水素である。ｍ１は０〜４の整数であり、ｔ１は０〜１の整数であり、ｎは１〜４の整数である。また、ｎが１の場合にはＲ1は水素原子又は炭素数２〜８の炭化水素基であり、ｎが２〜４の場合にはＲ1は炭素数２〜８の炭化水素基である。Ｒ2は、炭素数１〜５のアルキル基である。）
【００１１】
〔２〕（Ａ）顔料、
（Ｂ）顔料分散剤、
（Ｃ）下記式（１）で表されるエポキシ樹脂からなる分散補助樹脂、及び
（Ｆ）溶剤
を含有する顔料分散液を調製後、少なくとも
（Ｄ）前記分散補助樹脂（Ｃ）とは異なる、１分子中にエポキシ基を２個以上有するエポキシ化合物、及び
（Ｅ）下記式（１１）の構造を有するカルボン酸（ｅ１）がビニルエーテル化合物（ｅ２）により潜在化された多価カルボン酸誘導体
を添加してなる、カラーフィルター用インクジェットインク。
【００１２】
【化４】
2008076855.tif 000006
（ただし、Ｒａはｋ個の活性水素を有する有機化合物中の活性水素を除いた残基である。ｎ１、ｎ２・・・ｎｋはそれぞれ０又は１〜１００の整数で、その和が１〜１００である。ｋは１〜１００の整数を表わす。Ａは置換基Ｘを有するオキシノルボルネン骨格または置換基Ｘを有するオキシシクロヘキサン骨格であり、次式で表される。）
【００１３】
【化５】
2008076855.tif 000007
【００１４】
【化６】
2008076855.tif 000008
（式中の６員環は芳香族又は脂環式の炭化水素である。ｍ１は０〜４の整数であり、ｔ１は０〜１の整数であり、ｎは１〜４の整数である。また、ｎが１の場合にはＲ1は水素原子又は炭素数２〜８の炭化水素基であり、ｎが２〜４の場合にはＲ1は炭素数２〜８の炭化水素基である。Ｒ2は、炭素数１〜５のアルキル基である。）
【００１５】
〔３〕顔料の分散平均粒子径が、１００ｎｍ以下である、前記の〔１〕に記載のカラーフィルター用インクジェットインク。
〔４〕前記式（１）で表されるエポキシ樹脂におけるｎ１〜ｎｋの和が４〜３０である、〔１〕乃至〔３〕にいずれかに記載のカラーフィルター用インクジェットインク。
〔５〕前記分散補助樹脂（Ｃ）が、前記顔料分散剤（Ｂ）１００重量部に対して５〜８０重量部である、前記の〔１〕乃至〔４〕のいずれかに記載のカラーフィルター用インクジェットインク。
〔６〕前記分散補助樹脂（Ｃ）が、前記エポキシ化合物（Ｄ）と前記多価カルボン酸誘導体（Ｅ）の合計量１００重量部に対して５〜７０重量部である、前記の〔１〕乃至〔５〕のいずれかに記載のカラーフィルター用インクジェットインク。
〔７〕前記溶剤が、主溶剤として沸点が１８０℃〜２６０℃で且つ常温での蒸気圧が０．５ｍｍＨｇ以下の溶剤成分を溶剤全量に対して６０重量％以上の割合で含有する、前記の〔１〕乃至〔６〕のいずれかに記載のカラーフィルター用インクジェットインク。
〔８〕前記主溶剤が、エチレングリコールモノブチルエーテルアセテート、ジエチレングリコールモノブチルエーテルアセテート、ジエチレングリコールモノエチルエーテルアセテート、ジエチレングリコールジブチルエーテル、アジピン酸ジエチル、シュウ酸ジブチル、マロン酸ジメチル、マロン酸ジエチル、コハク酸ジメチル、及びコハク酸ジエチルよりなる群から選択される１種以上である、前記の〔７〕に記載のカラーフィルター用インクジェットインク。
【００１６】
〔９〕少なくとも（Ａ）顔料、（Ｂ）顔料分散剤、（Ｃ）下記式（１）で表されるエポキシ樹脂からなる分散補助樹脂を、（Ｆ）溶剤に混合し、分散して顔料分散液を調製する工程と、
【００１７】
【化７】
2008076855.tif 000009
（ただし、Ｒａはｋ個の活性水素を有する有機化合物中の活性水素を除いた残基である。ｎ１、ｎ２・・・ｎｋはそれぞれ０又は１〜１００の整数で、その和が１〜１００である。ｋは１〜１００の整数を表わす。Ａは置換基Ｘを有するオキシノルボルネン骨格または置換基Ｘを有するオキシシクロヘキサン骨格であり、次式で表される。）
【００１８】
【化８】
2008076855.tif 000010
少なくとも（Ｄ）前記分散補助樹脂（Ｃ）とは異なる、１分子中にエポキシ基を２個以上有するエポキシ化合物、及び（Ｅ）下記式（１１）の構造を有するカルボン酸（ｅ１）がビニルエーテル化合物（ｅ２）により潜在化された多価カルボン酸誘導体を含有するバインダー系を、前記顔料分散液と混合する工程を有する、カラーフィルター用インクジェットインクの製造方法。
【００１９】
【化９】
2008076855.tif 000011
（式中の６員環は芳香族又は脂環式の炭化水素である。ｍ１は０〜４の整数であり、ｔ１は０〜１の整数であり、ｎは１〜４の整数である。また、ｎが１の場合にはＲ1は水素原子又は炭素数２〜８の炭化水素基であり、ｎが２〜４の場合にはＲ1は炭素数２〜８の炭化水素基である。Ｒ2は、炭素数１〜５のアルキル基である。）
【００２０】
〔１０〕基板上の所定領域に、前記の〔１〕乃至〔８〕のいずれかに記載のカラーフィルター用インクジェットインクを、インクジェット方式によって選択的に付着させて着色層を形成する着色層形成工程を含む、カラーフィルターの製造方法。
〔１１〕前記着色層形成工程の前に、基板表面の所定領域の表面を親液化する親液化工程を更に含む、請求項１０に記載のカラーフィルターの製造方法。
【００２１】
〔１２〕前記の〔１０〕又は〔１１〕に記載のカラーフィルターの製造方法を用いてカラーフィルターを製造する工程と、当該製造されたカラーフィルターと液晶駆動側基板を対向させて組み立てる工程を有する、液晶表示装置の製造方法。
【発明の効果】
【００２２】
本発明に係るカラーフィルターに用いるインクジェットインクは、顔料分散性、顔料分散を含むインク特性の経時安定性に優れ、硬化層にしわやクラックが生じにくく、ＩＴＯ膜等の隣接する層にしわやクラックを生じさせ難いものである。また、硬化層が耐溶剤性、密着性に優れ、画素の膜物性を良好にすることができる。本発明に係るインクジェットインクは、従来硬化層にしわが発生するために使用できなかったような顔料分散剤を用いても、上記分散補助樹脂の作用によりインクの硬化層にしわやクラックが生じ難くなることから、顔料分散剤を選択する幅が広まるというメリットもある。また、本発明に係るカラーフィルター用インクジェットインクは、耐黄変性に優れ、カラーフィルターに適用したときの色純度が良くなる上、顔料分散性に優れるので、カラーフィルターに適用したときの輝度及びコントラストが向上する。更に、本発明に係るカラーフィルター用インクジェットインクは、バインダー系の硬化剤成分として上記多価カルボン酸誘導体（Ｅ）を用いるため、インク中にカルボキシル基の反応点を高濃度でエポキシ基と共存させながら、インクジェット方式のヘッドからの吐出方向の直進性、吐出量の安定性を非常に優れるものとすることができる。
また、本発明のカラーフィルターの製造方法によれば、上記目的を達成するインクジェットインクを用いて、表示不良の問題が生じ難く、輝度及びコントラストが向上したカラーフィルターを得ることができる。また、インクジェット方式を用いた製造方法であるため、コストダウンや歩留まりの向上を実現可能である。
また、本発明の液晶表示装置の製造方法によれば、表示不良が低減され、輝度及びコントラストが向上したカラーフィルターが得られる工程を用いることから、高品質な液晶表示装置とすることができる。
【発明を実施するための最良の形態】
【００２３】
以下において本発明を詳しく説明する。
１．カラーフィルター用インクジェットインク
本発明のカラーフィルター用インクジェットインクは、（Ａ）顔料、（Ｂ）顔料分散剤、（Ｃ）下記式（１）で表されるエポキシ樹脂からなる分散補助樹脂、（Ｄ）前記分散補助樹脂（Ｃ）とは異なる、１分子中にエポキシ基を２個以上有するエポキシ化合物、（Ｅ）下記式（１１）の構造を有するカルボン酸（ｅ１）がビニルエーテル化合物（ｅ２）により潜在化された多価カルボン酸誘導体、及び（Ｆ）溶剤を含有するものである。
また、本発明のカラーフィルター用インクジェットインクは、（Ａ）顔料、（Ｂ）顔料分散剤、（Ｃ）下記式（１）で表されるエポキシ樹脂からなる分散補助樹脂、及び（Ｆ）溶剤を含有する顔料分散液を調製後、少なくとも（Ｄ）前記分散補助樹脂（Ｃ）とは異なる、１分子中にエポキシ基を２個以上有するエポキシ化合物、及び（Ｅ）下記式（１１）の構造を有するカルボン酸（ｅ１）がビニルエーテル化合物（ｅ２）により潜在化された多価カルボン酸誘導体を添加してなるものである。
【００２４】
【化１０】
2008076855.tif 000012
（ただし、Ｒａはｋ個の活性水素を有する有機化合物中の活性水素を除いた残基である。ｎ１、ｎ２・・・ｎｋはそれぞれ０又は１〜１００の整数で、その和が１〜１００である。ｋは１〜１００の整数を表わす。Ａは置換基Ｘを有するオキシノルボルネン骨格または置換基Ｘを有するオキシシクロヘキサン骨格であり、次式で表される。）
【００２５】
【化１１】
2008076855.tif 000013
【００２６】
【化１２】
2008076855.tif 000014
（式中の６員環は芳香族又は脂環式の炭化水素である。ｍ１は０〜４の整数であり、ｔ１は０〜１の整数であり、ｎは１〜４の整数である。また、ｎが１の場合にはＲ1は水素原子又は炭素数２〜８の炭化水素基であり、ｎが２〜４の場合にはＲ1は炭素数２〜８の炭化水素基である。Ｒ2は、炭素数１〜５のアルキル基である。）
【００２７】
本発明に係るカラーフィルターに用いるインクジェットインクは、上記分散補助樹脂の作用により顔料分散性及びその安定性に優れ、更に上記分散補助樹脂（Ｃ）と上記特定のバインダー系（Ｄ）及び（Ｅ）を組み合わせて用いることによりその相乗効果で顔料分散を含むインク特性の経時安定性に優れ、硬化層にしわやクラックが生じにくく、ＩＴＯ膜等の隣接する層にしわやクラックを生じさせ難いものである。また、硬化層が耐溶剤性、密着性に優れ、画素の膜物性を良好にすることができる。本発明に係るインクジェットインクは、従来硬化層にしわが発生するために使用できなかったような顔料分散剤を用いても、上記分散補助樹脂の作用によりインクの硬化層にしわやクラックが生じ難くなることから、顔料分散剤を選択する幅が広まるというメリットもある。
また、本発明に係るカラーフィルター用インクジェットインクは、耐黄変性に優れ、カラーフィルターに適用したときの色純度が良くなる上、顔料分散性に優れるので、カラーフィルターに適用したときの輝度及びコントラストが向上する。更に、本発明に係るカラーフィルター用インクジェットインクは、バインダー系の硬化剤成分として上記多価カルボン酸誘導体（Ｅ）を用いるため、インク中にカルボキシル基の反応点を高濃度でエポキシ基と共存させながら、インクジェット方式のヘッドからの吐出方向の直進性、吐出量の安定性を非常に優れるものとすることができる。
【００２８】
上記分散補助樹脂（Ｃ）により顔料分散性、及び顔料分散経時安定性が向上する作用は明らかではないが、このエポキシ基を有する分散補助樹脂とバインダー系の硬化剤成分として酸がブロック化された上記多価カルボン酸誘導体（Ｅ）を組み合わせて用いるため、インク中にカルボキシル基の反応点を高濃度でエポキシ基と共存させながら、顔料分散性を含むインク特性の優れた経時安定性を実現することが可能になると考えられる。また、上記分散補助樹脂（Ｃ）は反応性が高い末端エポキシ基を有するため優れた熱硬化性、及び硬化層が熱膨張収縮し難いという機能を有し、上記特定のバインダー系との組合せの相乗効果により、上記のようにインク中にカルボキシル基の反応点を高濃度でエポキシ基と共存させて架橋点を多くすることが可能になることから、顔料（Ｐ）と顔料以外の固形分（Ｖ）の配合重量比（Ｐ／Ｖ比）をより高くした場合であっても、硬化層の耐溶剤性、密着性、及び超低圧高温下でもしわやクラックが生じ難い効果が向上すると考えられる。
【００２９】
以下、本発明のカラーフィルター用インクジェットインクに用いられる成分を説明する。
＜（Ａ）顔料＞
着色剤としての顔料（Ａ）は、着色層（画素部）のＲ、Ｇ、Ｂ等や遮光部の求める色に合わせて、有機着色剤及び無機着色剤の中から任意のものを選んで使用することができる。有機着色剤としては、例えば、染料、有機顔料、天然色素等を用いることができる。また、無機着色剤としては、例えば、無機顔料、体質顔料等を用いることができる。これらの中で有機顔料は、発色性が高く、耐熱性も高いので、好ましく用いられる。有機顔料としては、例えばカラーインデックス（C.I.；The Society of Dyers and Colourists社発行） においてピグメント（Pigment）に分類されている化合物、具体的には、カラーインデックス（C.I.）番号が付されているものを挙げることができる。
【００３０】
また、前記無機顔料あるいは体質顔料の具体例としては、酸化チタン、硫酸バリウム、炭酸カルシウム、亜鉛華、硫酸鉛、黄色鉛、亜鉛黄、べんがら（赤色酸化鉄(III)）、カドミウム赤、群青、紺青、酸化クロム緑、コバルト緑、アンバー、チタンブラック、合成鉄黒、カーボンブラック等を挙げることができる。本発明において、顔料は、単独で又は２種以上を混合して使用することができる。
カラーフィルターの基板上に、本発明のインクジェットインクを用いて遮光部のパターンを形成する場合には、インクジェットインク中に遮光性の高い黒色顔料を配合する。遮光性の高い黒色顔料としては、例えば、カーボンブラックや四三酸化鉄などの無機系着色剤、或いは、シアニンブラックなどの有機系着色剤を使用できる。
【００３１】
画素を形成する場合には、顔料（Ａ）をインクジェットインクの固形分全量に対して、通常は１〜６０重量％、好ましくは１５〜４０重量％の割合で配合する。顔料（Ａ）が１重量％未満の場合には、インクジェットインクを所定の膜厚（通常は０．５〜２．５μｍ）に塗布した際の光の透過濃度が十分でないおそれがある。また、顔料（Ｄ）が６０重量％を上回る場合には、インクジェットインクを基板上へ塗布し硬化させた際の基板への密着性、硬化層の表面荒れ、塗膜硬さ等の塗膜としての特性が不十分となるおそれがある。
【００３２】
また、本発明に係るカラーフィルターに用いるインクジェットインクにおいては、顔料の分散平均粒子径が１００ｎｍ以下であることが好ましい。このような場合には、顔料分散性、顔料分散経時安定性が良好であり、インクジェットインクを調製後にカラーフィルターに適用したときに輝度やコントラストが向上する。また、インクにした時の吐出安定性も良好になる。本発明に用いる後述の分散補助樹脂（Ｃ）を顔料分散時に用いることにより、このような分散平均粒子径を達成することが可能になる。
ここで、顔料の分散平均粒子径は、粒度分布計（例えば、日機装社製ＭＩＣＲＯＴＲＡＣ ＵＰＡ  ＭＯＤＥＬ９２３０）で動的光散乱法（ドップラー散乱光解析）により２３℃にて測定されるものである。また、ここでの平均粒子径は、体積基準中位径である。
【００３３】
＜（Ｂ）顔料分散剤＞
顔料分散剤は、顔料を良好に分散させるために、インクジェットインク中に配合されるものであり、顔料分散時に用いる。顔料分散剤としては、例えば、カチオン系、アニオン系、ノニオン系、両性、シリコーン系、フッ素系等の界面活性剤を使用できる。界面活性剤の中でも、次に例示するような高分子界面活性剤（高分子分散剤）が好ましい。
すなわち、ポリオキシエチレンラウリルエーテル、ポリオキシエチレンステアリルエーテル、ポリオキシエチレンオレイルエーテル等のポリオキシエチレンアルキルエーテル類；ポリオキシエチレンオクチルフェニルエーテル、ポリオキシエチレンノニルフェニルエーテル等のポリオキシエチレンアルキルフェニルエーテル類；ポリエチレングリコールジラウレート、ポリエチレングリコールジステアレート等のポリエチレングリコールジエステル類；ソルビタン脂肪酸エステル類；脂肪酸変性ポリエステル類；３級アミン変性ポリウレタン類などの高分子界面活性剤が好ましく用いられる。
【００３４】
また、顔料分散剤の市販品として、Ｄｉｓｐｅｒｂｙｋ−１１０、１１６、１３０、１４０、１６０、１６１、１６２、１６３、１６４、１６５、１６６、１６９、１７０、１７１、１７４、１８０、１８２、１８３、１８４、１８５、２０００、２００１、２０２０、２０５０、２０７０、２０９０、２０９１、２０９５、２０９６、２１５０等（以上、ＢＹＫｃｈｅｍｉｅ社製）；ＥＦＫＡ−４００８、４００９、４０１０、４０４７、４０５０、４０５５、４０８０、４４００、４４０１、４４０２、４４０３、４４０６、４５００、４５１０、４５２０、４５３０、４５４０、４５５０、４５６０、４７０２、４７４７、５０１０、５０４４、５０５４、５０５５、５０６３、５０６４、５０６５、５０６６、５０７１、５２０７、５２４４、５７４４等（以上、Ｅｆｋａ  ＣＨＥＭＩＣＡＬＳ社製）；ＳＯＬＳＰＥＲＳＥ５０００、１１２００、１２０００、１３２４０、１３６５０、１３９４０、１６０００、１７０００、１８０００、２００００、２１０００、２２０００、２４０００ＳＣ、２４０００ＧＲ、２６０００、２７０００、２８０００、３１８４５、３２０００，３２５００、３２５５０、３２６００、３３５００、３４７５０、３５１００、３５２００、３６０００、３６６００、３７５００、３８５００、３９０００等（以上、日本ルーブリゾール社製）；ディスパロン＃２１５０、＃１２１０、ＫＳ−８６０、ＫＳ−８７３Ｎ、＃７００４、＃１８３０、＃１８５０、＃１８６０、ＤＡ−４００、ＤＡ７０３−５０、ＤＡ−７０５、ＤＡ−７２５等（以上、楠本化成株式会社製）；アジスパーＰＢ−８２１、ＰＢ−８２２、ＰＢ−８２４、ＰＢ−８２７等（味の素ファインテクノ株式会社製）などを挙げることができる。
上記顔料分散剤の含有量は、固形分全体に対して５〜５０重量％、更に固形分全体に対して８〜４０重量％であることが好ましい。
【００３５】
＜（Ｃ）分散補助樹脂＞
本発明に係るインクジェットインクにおいては、上記顔料分散剤の他に、下記式（１）で表されるエポキシ樹脂を分散補助樹脂（Ｃ）として用いることを特徴とする。
【００３６】
【化１３】
2008076855.tif 000015
（ただし、Ｒａはｋ個の活性水素を有する有機化合物中の活性水素を除いた残基である。ｎ１、ｎ２・・・ｎｋはそれぞれ０又は１〜１００の整数で、その和が１〜１００である。ｋは１〜１００の整数を表わす。Ａは置換基Ｘを有するオキシノルボルネン骨格または置換基Ｘを有するオキシシクロヘキサン骨格であり、次式で表される。）
【００３７】
【化１４】
2008076855.tif 000016
【００３８】
ここで分散補助樹脂とは、顔料分散剤の作用を増強する働きを有し、顔料分散剤のみを用いたときよりも顔料分散性を向上する補助機能を有するものである。本発明に用いられる上記分散補助樹脂は、各種顔料分散剤の作用を増強し、高い顔料分散性を達成し得る機能と共に、反応性が高い末端エポキシ基を有しているため反応性が高い熱硬化性樹脂としての機能を有する。更に、その硬化層は熱膨張収縮が少ない。そのため、顔料分散剤のみを用いた場合には硬化層にしわやクラックが発生するような顔料分散剤と共に用いても、当該しわやクラックの発生を防止することができる。また、上記特定のエポキシ樹脂は脂環式骨格を有するため、二重結合を有するようなアクリル系骨格や、芳香環骨格を有する場合に比べて、耐黄変性が向上する。
【００３９】
上記式（１）におけるＲａは、活性水素を有する有機化合物中の活性水素を除いた残基であるが、その前駆体である活性水素を有する有機物としては、アルコール類、フェノール類、カルボン酸類、アミン類、チオール類等があげられる。アルコール類としては、１価のアルコールでも多価アルコールでもよい。
【００４０】
例えばメタノール、エタノール、プロパノール、ブタノール、ペンタノール、ヘキサノール、オクタノール等の脂肪族アルコール、ベンジルアルコールのような芳香族アルコール、エチレングリコール、ジエチレングリコール、トリエチレングリコール、ポリエチレングリコール、プロピレングリコール、ジプロピレングリコール、１，３−ブタンジオール、１，４−ブタンジオール、ペンタンジオール、１，６−ヘキサンジオール、ネオペンチルグリコール、ヒドロキシピバリン酸ネオペンチルグリコールエステル、シクロヘキサンジメタノール、グリセリン、ジグリセリン、ポリグリセリン、トリメチロールプロパン、トリメチロールエタン、ペンタエリスリトール、ジペンタエリスリトールなどの多価アルコール等がある。
フェノール類としては、フェノール、クレゾール、カテコール、ピロガロール、ハイドロキノン、ハイドロキノンモノメチルエーテル、ビスフェノールＡ、ビスフェノールＦ、４，４’−ジヒドロキシベンゾフェノン、ビスフェノールＳ、フェノール樹脂、クレゾールノボラック樹脂等がある。
カルボン酸類としてはギ酸、酢酸、プロピオン酸、酪酸、動植物油の脂肪酸、フマル酸、マレイン酸、アジピン酸、ドデカン２酸、トリメリット酸、ピロメリット酸、ポリアクリル酸、フタル酸、イソフタル酸、テレフタル酸等がある。
また，乳酸、クエン酸、オキシカプロン酸等、水酸基とカルボン酸を共に有する化合物もあげられる。
アミン類としてはモノメチルアミン、ジメチルアミン、モノエチルアミン、ジエチルアミン、プロピルアミン、モノブチルアミン、ジブチルアミン、ペンチルアミン、ヘキシルアミン、シクロヘキシルアミン、オクチルアミン、ドデシルアミン、４，４’−ジアミノジフェニルメタン、イソホロンジアミン、トルエンジアミン、ヘキサメチレンジアミン、キシレンジアミン、ジエチレントリアミン、トリエチレンテトラミン、エタノールアミン等がある。
チオール類としてはメチルメルカプタン、エチルメルカプタン、プロピルメルカプタン、フェニルメルカプタン等のメルカプト類、メルカプトプロピオン酸あるいはメルカプトプロピオン酸の多価アルコールエステル、例えばエチレングリコールジメルカプトプロピオン酸エステル、トリメチロールプロパントリメルカプトプロピオン酸、ペンタエリスリトールテトラメルカプトプロピオン酸等があげられる。
【００４１】
さらにその他、活性水素を有する化合物としてはポリビニルアルコール、ポリ酢酸ビニル部分加水分解物、デンプン、セルロース、セルロースアセテート、セルロースアセテートブチレート、ヒドロキシエチルセルロース、アクリルポリオール樹脂、スチレンアリルアルコール共重合樹脂、スチレン−マレイン酸共重合樹脂、アルキッド樹脂、ポリエステルポリオール樹脂、ポリエステルカルボン酸樹脂、ポリカプロラクトンポリオール樹脂、ポリプロピレンポリオール、ポリテトラメチレングリコール等がある。
また、活性水素を有する化合物は、その骨格中に不飽和２重結合を有していても良く、具体例としては、アリルアルコール、アクリル酸、メタクリル酸、３−シクロヘキセンメタノール、テトラヒドロフタル酸等がある。
これら活性水素を有する化合物であればどのようなものでも用いることが出来、それらは２種以上を混合してもよい。
【００４２】
一般式（１）において、ｎ１、ｎ２・・・ｎｋはそれぞれ０又は１〜１００の整数で、その和が１〜１００である。上記和が１００を超える場合には生産性や分散液の保存安定性に問題が生じる恐れがある。ｋは１〜１００の整数を表わす。ｎ１、ｎ２・・・ｎｋはそれぞれ２〜１０、更に３〜６が好ましく、ｋは２〜６が好ましい。上記ｎ１〜ｎｋの和は、４〜３０であることが好ましい。ｎ１〜ｎｋの和が４未満だと、硬化後の架橋密度が低くなり十分な膜強度が得られ難い。一方、ｎ１〜ｎｋの和が３０超過だと溶剤に溶け難い傾向があり、材料のハンドリング性が悪くなる恐れがある。更に４〜２０であることが、膜強度及び分散性の点から好ましい。ｋ個あるＡはそれぞれ同一であっても異なっていても良い。
【００４３】
また、Ａとしては、式（３）の構造であることがより好ましい。
【００４４】
【化１５】
2008076855.tif 000017
【００４５】
一般式（１）におけるＡの置換基Ｘの中でも、式（４）の構造が樹脂中に少なくとも１個以上含まれることが必須であるが、多ければ多いほど好ましい。特に、式（６）の構造は少なければ少ないほど好ましい。すなわち、本発明において、置換基Ｘは式（４）の構造が主なものである。
【００４６】
【化１６】
2008076855.tif 000018
【００４７】
本発明に用いられる上記式（１）で表されるエポキシ樹脂は、特公平７−１１９２７０号におけるように、前記活性水素 を有する化合物を開始剤にして５−ビニルビシクロ[２.２．１]ヘプト−２−エン−２−オキシドまたは４−ビニルシクロヘキセン−１−オキシドとエポキシ基を１個有する化合物との混合物を開環重合させることによって得られるポリエーテル樹脂、すなわち、ビニル基側鎖とノルボルネン骨格またはビニル基側鎖とシクロヘキサン骨格を有するポリエーテル樹脂を過酢酸や過酸化水素などでエポキシ化することにより製造される。
本発明に用いられる上記式（１）で表されるエポキシ樹脂の市販品としては、ダイセル化学工業株式会社製、ＥＨＰＥ３１５０（ｎ１〜ｎｋの和が平均１５）を好適なものとして挙げられる。
【００４８】
当該分散補助樹脂は、前記顔料分散剤１００重量部に対して５〜８０重量部、更に１０〜６０重量部であることが好ましい。前記分散補助樹脂が、前記顔料分散剤１００重量部に対して５重量部未満だと、顔料分散性向上効果やインクにして硬化層作製後の膜強度が不充分となる恐れがある。一方、前記分散補助樹脂が、前記顔料分散剤１００重量部に対して８０重量部超過だと、顔料分散性、及び顔料分散経時安定性が悪くなる恐れがある。また、分散補助樹脂の含有量は、後述するバインダー系１００重量部に対して５〜７０重量部であることが好ましい。
【００４９】
＜バインダー系＞
本発明においては、１分子中にエポキシ基を２個以上有するエポキシ化合物（Ｄ）と、多価カルボン酸誘導体（Ｅ）を必須成分とし、本発明の効果を損なわない範囲で必要に応じて他の成分を含有するバインダー系を用いる。このバインダー系は、カルボキシル基の反応点が高濃度でエポキシ基と共存するにもかかわらず保存安定性に優れるので、優れた顔料分散性をそのまま維持可能で、更にインクジェット方式の吐出ヘッドから吐出している最中に粘度上昇を生じにくく、安定的に吐出することができ、吐出方向の飛行曲がりや吐出ヘッドの目詰まりを生じにくい。
【００５０】
＜（Ｄ）１分子中にエポキシ基２個以上を有するエポキシ化合物＞
（Ｄ）１分子中にエポキシ基２個以上を有するエポキシ化合物（以下、エポキシ化合物（Ｄ）という。）は、前記分散補助樹脂（Ｃ）とは異なる構造を有するものであって、エポキシ基を２個以上、好ましくは２〜５０個、より好ましくは２〜２０個を１分子中に有するエポキシ化合物（エポキシ樹脂と称されるものを含む）である。エポキシ基は、オキシラン環構造を有する構造であればよく、例えば、グリシジル基、オキシエチレン基、エポキシシクロヘキシル基等を挙げることができる。
エポキシ化合物（Ｄ）としては、炭素−炭素不飽和結合とエポキシ基を含有するモノマーを少なくとも用いて重合されたエポキシ基含有重合体（Ｄ１）、エポキシ基を２個以上有するエポキシ基含有化合物（Ｄ２）を挙げることができる。
【００５１】
本発明に用いるエポキシ基含有重合体（Ｄ１）は炭素−炭素不飽和結合とエポキシ基を含有するモノマー（以降、エポキシ基含有モノマーという場合がある）を少なくとも用いた重合体であって、エポキシ基含有モノマーを単独で重合することにより、又は、エポキシ基含有モノマーと他のモノマーとを共重合させることにより得ることができる。その分子形態としては直鎖状であっても、分岐構造を持っていても良く、ランダム共重合体、ブロック共重合体、グラフト共重合体等いずれの形態であっても良い。
【００５２】
本発明に用いるエポキシ基含有重合体（Ｄ１）は、通常の重合法により重合することができる。すなわち、重合方法は特に限定されず、ラジカル重合、イオン重合等の重合法を採ることができ、より具体的には重合開始剤の存在下、塊状重合法、溶液重合法、懸濁重合法、乳化重合法等の重合法を採ることができる。重合方法によってはモノマーが多量に残存する場合があるが、このモノマーが硬化層の物性に影響を与える場合には、減圧留去法や再沈殿精製法等によってモノマーを除去しても良い。
本発明に用いるエポキシ基含有重合体（Ｄ１）は、エポキシ基含有構成単位として、下記の式（１２）〜（１４）で表される構成単位を有するものが好ましい例として挙げられる。
【００５３】
【化１７】
2008076855.tif 000019
（式中のＲ３は水素原子又は炭素数１〜５のアルキル基、Ｒ４は水素原子又は炭素数１〜２のアルキル基であり、ｐ１＝１〜８の整数である。）
【００５４】
【化１８】
2008076855.tif 000020
（式中のＲ５は水素原子又は炭素数１〜５のアルキル基、Ｒ６は−ＣＨ２Ｏ−基又は−ＣＨ２−基、Ｒ７は水素原子又は炭素数１〜２のアルキル基であり、ｑ１＝０〜７の整数である。）
【００５５】
【化１９】
2008076855.tif 000021
（式中のＲ８は水素原子又は炭素数１〜５のアルキル基であり、ｒ１＝１〜８の整数である。）
【００５６】
本発明に用いるエポキシ基含有重合体（Ｄ１）は、その構成単位として、さらに下記の式（１５）〜（１７）で表される構造を有していてもよい。
【００５７】
【化２０】
2008076855.tif 000022
（式中のＲ９は水素原子又は炭素数１〜１２のアルキル基であり、Ｒ１０は炭素数１〜１２のアルキル基、主環構成炭素数３〜１２の脂環式炭化水素基、芳香族炭化水素基、アリール基、アリールオキシ基、又は芳香族ポリアルキレングリコール残基である。）
【００５８】
【化２１】
2008076855.tif 000023
（式中のＲ１１は水素原子又は炭素数１〜１２のアルキル基であり、Ｒ１２は水素原子、炭素数１〜１２のアルキル基、アルコキシ基、シロキシアルキル基、又は芳香族炭化水素基である。）
【００５９】
【化２２】
2008076855.tif 000024
（式中のＲ１３は、炭素数１〜１２のアルキル基、脂環式炭化水素基、又は芳香族炭化水素基である。）
前記式（１２）〜（１４）で表される構成単位は、それぞれ下記式（１８）〜（２０）で表されるモノマーから誘導される。
【００６０】
【化２３】
2008076855.tif 000025
（式中のＲ１４は水素原子又は炭素数１〜５のアルキル基、Ｒ１５は水素原子又は炭素数１〜２のアルキル基であり、ｐ２＝１〜８の整数である。）
前記式（１８）において、Ｒ１４，及びＲ１５として好ましいのは、それぞれ独立に水素原子又はメチル基であり、またｐ２として好ましいのは１〜３の整数である。式（１８）で表されるモノマーとしては、具体的には、グリシジル（メタ）アクリレート、β−メチルグリシジル（メタ）アクリレートを例示することができ、その中ではグリシジルメタクリレート（以下、ＧＭＡ）が入手性の面等から好ましい。なお、本発明において、（メタ）アクリレートとは、アクリレート又はメタクリレートのいずれであっても良いことを意味する。
【００６１】
【化２４】
2008076855.tif 000026
（式中のＲ１６は水素原子又は炭素数１〜５のアルキル基、Ｒ１７は−ＣＨ２Ｏ−基又は−ＣＨ２−基、Ｒ１８は水素原子又は炭素数１〜２のアルキル基であり、ｑ２＝０〜７の整数である。）
前記式（１９）において、Ｒ１６，及びＲ１８として好ましいのは、それぞれ独立に水素原子又はメチル基であり、Ｒ１７として好ましいのは−ＣＨ２Ｏ−基であり、ｑ２として好ましいのは１〜３の整数である。式（１９）で表されるモノマーとしては、ｏ−ビニルベンジルグリシジルエーテル、ｍ−ビニルベンジルグリシジルエーテル、ｐ−ビニルベンジルグリシジルエーテルが入手性の面等から好ましい。
【００６２】
【化２５】
2008076855.tif 000027
（式中のＲ１９は水素原子又は炭素数１〜５のアルキル基であり、ｒ２＝１〜８の整数である。）
前記式（２０）において、Ｒ１９として好ましいのは、水素原子又はメチル基である。式（２０）で表されるモノマーとしては３，４−エポキシシクロヘキシルメチルメタクリレートが硬度等の硬化層特性の面から好ましい。
また前記式（１５）〜（１７）で表される構成単位は、下記式（２１）〜（２３）で表されるモノマーから誘導される。
【００６３】
【化２６】
2008076855.tif 000028
（式中のＲ２０は水素原子又は炭素数１〜１２のアルキル基であり、Ｒ２１は炭素数１〜１２のアルキル基、主環構成炭素数３〜１２の脂環式炭化水素基、芳香族炭化水素基、アリール基、アリールオキシ基、又は芳香族ポリアルキレングリコール残基である。）
前記式（２１）において、Ｒ２１が主環構成炭素数３〜１２の脂環式炭化水素基で表される場合、該脂環式炭化水素基は、付加的な構造、例えば環内二重結合、炭化水素基の側鎖、スピロ環の側鎖、環内架橋炭化水素基等を含んでいてもよい。
【００６４】
前記式（２１）において、Ｒ２０として好ましいのは水素又はメチル基であり、Ｒ１９としては好ましいのはシクロヘキシル基、又はジシクロペンテニル基である。式（２１）で表されるモノマーとしては、具体的には、シクロヘキシルメタクリレート、及びジシクロペンテニルメタクリレートが硬度、耐熱性等の硬化層特性の面から好ましい。
【００６５】
【化２７】
2008076855.tif 000029
（式中のＲ２２は水素原子又は炭素数１〜１２のアルキル基であり、Ｒ２３は水素原子、炭素数１〜１２のアルキル基、アルコキシ基、シロキシアルキル基、又は芳香族炭化水素基である。）
前記の式（２２）において、Ｒ２２としては好ましいのは水素又はメチル基であり、Ｒ２３としては好ましいのはフェニル基である。式（２２）で表されるモノマーとしては、具体的には、スチレンが他種モノマーとの共重合性、及び入手性の面等から好ましい。
【００６６】
【化２８】
2008076855.tif 000030
（式中のＲ２４は炭素数１〜１２のアルキル基、シクロアルキル基、又は芳香族炭化水素基である。）
前記式（２３）において、Ｒ２４としては好ましいのはシクロヘキシル基、及びフェニル基である。式（２３）で表されるモノマーとしては、具体的には、Ｎ−シクロヘキシルマレイミド、及びＮ−フェニルマレイミドが硬度、耐熱性等の硬化層特性の面から好ましい。
【００６７】
本発明の樹脂組成物における、エポキシ基含有重合体（Ｄ１）は、エポキシ当量が１４０〜１０００ｇ／ｍｏｌとなる範囲であれば、前記式（１２）〜（１４）で表されるエポキシ基含有構成単位のうち少なくとも１種類以上をエポキシ基含有重合体（Ｄ１）中、１０〜１００重量％、更に好ましくは、２０〜１００重量％、特に好ましくは、４０〜７０重量％有することが好ましい。エポキシ基含有構成単位が１０重量％未満では硬化層が強靭性に乏しいものになる可能性がある。
【００６８】
またエポキシ基含有重合体（Ｄ１）の重量平均分子量は、ポリスチレン換算重量平均分子量で表した時に２，０００〜２０，０００の範囲であることが好ましく、３，０００〜１５，０００の範囲にあることがより好ましい。エポキシ基含有重合体（Ｄ１）の分子量が２，０００未満であるとカラーフィルターの細部としての硬化層に要求される強度、耐溶剤性等の物性が不足し易く、一方、当該分子量が２０，０００を上回ると粘度上昇が起こり易くなり、吐出ヘッドから吐出する時の吐出量の安定性や吐出方向の直進性が悪くなるおそれや、保存安定性が悪くなるおそれがある。
【００６９】
エポキシ基含有重合体（Ｄ１）の合成例としては、温度計、還流冷却器、攪拌機、滴下ロートを備えた４つ口フラスコに、水酸基を含有しない溶剤を仕込み、攪拌しながら１１５℃に昇温する。水酸基を含有しない溶剤を用いるのは、合成反応の最中にエポキシ基が反応及び開環するのを避けるためである。次いでモノマーと重合開始剤の混合物（滴下成分）を、２時間かけて滴下ロートより等速滴下する。滴下終了後、１１５℃で２時間保持した後、１２５℃に昇温し、２時間保ったところで反応を終了することにより、エポキシ基含有重合体（Ｄ１）が得られる。
【００７０】
本発明に用いるエポキシ基含有化合物（Ｄ２）はエポキシ基を分子中に２個以上有する。具体的には例えば、ビスフェノールＡ型エポキシ樹脂、ビスフェノールＦ型エポキシ樹脂、臭素化ビスフェノールＡ型エポキシ樹脂、ビスフェノールＳ型エポキシ樹脂、ジフェニルエーテル型エポキシ樹脂、ハイドロキノン型エポキシ樹脂、ナフタレン型エポキシ樹脂、ビフェニル型エポキシ樹脂、フルオレン型エポキシ樹脂、フェノールノボラック型エポキシ樹脂、オルソクレゾールノボラック型エポキシ樹脂、トリスヒドロキシフェニルメタン型エポキシ樹脂、３官能型エポキシ樹脂、テトラフェニロールエタン型エポキシ樹脂、ジシクロペンタジエンフェノール型エポキシ樹脂、水添ビスフェノールＡ型エポキシ樹脂、ビスフェノールＡ含核ポリオール型エポキシ樹脂、ポリプロピレングリコール型エポキシ樹脂、グリシジルエステル型エポキシ樹脂、グリシジルアミン型エポキシ樹脂、グリオキザール型エポキシ樹脂、前記分散補助樹脂（Ｃ）とは異なる構造を有する脂環型エポキシ樹脂、複素環型エポキシ樹脂などが挙げられる。
【００７１】
これらの多官能エポキシ樹脂の中でも、商品名ｊＥＲ８２８（ジャパンエポキシレジン（株）製）、商品名ｊＥＲ１５７Ｓ７０（ジャパンエポキシレジン（株）製）などのビスフェノールＡ型ノボラック系エポキシ樹脂、及び、商品名ＹＤＣＮ−７０１（東都化成（株）製）などのクレゾールノボラック型エポキシ樹脂が特に好ましい。
本発明に用いるエポキシ基含有化合物（Ｄ２）は、単独あるいは２種類以上を組み合わせて使用することができる。
【００７２】
＜（Ｅ）多価カルボン酸誘導体＞
本発明のカラーフィルター用インクジェットインクにおける多価カルボン酸誘導体（Ｅ）は、下記式（１１）の構造を有するカルボン酸（ｅ１）のカルボキシル基が下記式（２４）で表されるビニルエーテル化合物（ｅ２）（ビニル基及びエーテル基含有化合物）によって潜在化（以降、ブロック化ということがある。）された化合物である。
【００７３】
【化２９】
2008076855.tif 000031
（式中の６員環は芳香族又は脂環式の炭化水素である。ｍ１は０〜４の整数であり、ｔ１は０〜１の整数であり、ｎは１〜４の整数である。また、ｎが１の場合にはＲ1は水素原子又は炭素数２〜８の炭化水素基であり、ｎが２〜４の場合にはＲ1は炭素数２〜８の炭化水素基である。Ｒ2は、炭素数１〜５のアルキル基である。）
【００７４】
【化３０】
2008076855.tif 000032
（式中のＲ２５は炭素数１〜１０の炭化水素基である。）
【００７５】
式（１１）で表されるカルボン酸（ｅ１）のうち、Ｒ１が水素原子以外の化合物としては、アルコール化合物と酸無水物との反応により得られるハーフエステル体が挙げられる。
この反応の際に用いられるアルコール化合物としては、エタノール、プロパノール、ヘキサノール、オクタノール、イソプロピルアルコール等の１価のアルコール化合物；エチレングリコール、プロピレングリコール、ブタンジオール、へキサンジオール、ネオペンチルグリコール、シクロヘキサンジオール等の２価のアルコール化合物；グリセリン、ペンタントリオール、へキサントリオール、シクロヘキサントリオール、トリメチロールプロパン等の３価のアルコール化合物；ペンタエリスリトール等の４価のアルコール化合物が好ましい例として挙げられ、より好ましくはヘキサノール、イソプロピルアルコール、１，２−プロピレングリコール、１，３−プロピレングリコール、１，６−へキサンジオール、グリセリン、トリメチロールプロパン、ペンタエリスリトールが挙げられる。
【００７６】
また、この反応の際に用いられる酸無水物としては下記式（２５）で表される化合物が挙げられ、具体的には、無水フタル酸、１，２−シクロヘキサンジカルボン酸無水物、１，２，４−ベンゼントリカルボン酸無水物（以下、無水トリメリット酸と呼ぶことがある）、１，２，４−シクロヘキサントリカルボン酸無水物、メチルヘキサヒドロ無水フタル酸が好ましい例として挙げられる。なお、以上のハーフエステル体の中では、架橋密度が高く密着性の高い硬化層が得られることから、炭素数３〜６の２価以上の多価アルコールと無水トリメリット酸またはメチルヘキサヒドロ無水フタル酸との組み合わせにより得られるものが（ｅ１）として好適に挙げられ、中でも透明性と保存安定性の面から、メチルヘキサヒドロ無水フタル酸を選択することが好ましく挙げられる。
【００７７】
【化３１】
2008076855.tif 000033
（式中の６員環は芳香族又は脂環式の炭化水素である。ｍ１は０〜２の整数であり、ｔ１は、０〜１の整数である。Ｒ2は、炭素数１〜５のアルキル基である。）
【００７８】
式（１１）で表されるカルボン酸（ｅ１）のうち、Ｒ１が水素原子である化合物は、式（２６）または式（２７）が挙げられ、これらのカルボン酸をブロック化した多価カルボン酸誘導体（Ｅ）は溶解力が高いため、相溶性の低い（Ｄ１）または（Ｄ２）との組み合わせにおいては好適に用いられる。
【００７９】
【化３２】
2008076855.tif 000034
（式中のｍ２は０〜２の整数である。）
【００８０】
【化３３】
2008076855.tif 000035
（式中のｍ３は０〜２の整数であり、ｔ２は０〜１の整数である。Ｒ2は、炭素数１〜５のアルキル基である。）
上記式（２６）または（２７）で表されるカルボン酸（ｅ１）としては、フタル酸等の芳香族ジカルボン酸；シクロヘキサンジカルボン酸等の脂環式ジカルボン酸；１，２，４−ベンゼントリカルボン酸（以下、トリメリット酸）等の芳香族トリカルボン酸；１，２，４−シクロヘキサントリカルボン酸（以下、ＣＨＴＡ）などの脂環式トリカルボン酸；ベンゼンテトラカルボン酸（ピロメリット酸）等の芳香族テトラカルボン酸；シクロヘキサンテトラカルボン酸などの脂環式テトラカルボン酸が挙げられる。中でもトリメリット酸、ＣＨＴＡ、ピロメリット酸が架橋密度、および密着性の高い硬化層が得られることから、カルボン酸（ｅ１）として好ましい。
本発明のカラーフィルター用インクジェットインクにおいて（ｅ１）として用いることができるカルボン酸は１種単独で、または２種以上を組み合わせて用いることができる。
【００８１】
一方、本発明のカラーフィルター用インクジェットインクにおける多価カルボン酸誘導体（Ｅ）の原料である、式（２４）で表されるビニルエーテル化合物（ｅ２）としては、例えばイソプロピルビニルエーテル、ｎ−プロピルビニルエーテル、ｎ−ブチルビニルエーテル、イソブチルビニルエーテル、ｔ−ブチルビニルエーテル、２−エチルへキシルビニルエーテル、シクロへキシルビニルエーテル等のアルキルビニルエーテル類が挙げられる。本発明のカラーフィルター用インクジェットインクに好適に用いることができるビニルエーテル化合物（ｅ２）としては、イソプロピルビニルエーテルおよびｎ−プロピルビニルエーテルが挙げられ、１種単独で、または２種以上を組み合わせて用いることができる。
【００８２】
本発明で用いられる多価カルボン酸誘導体（Ｅ）は、前記のカルボン酸（ｅ１）と、前記のビニルエーテル化合物（ｅ２）とを室温ないし１５０℃の範囲の温度で反応させることにより得ることができる。ブロック化反応は平衡反応であるため、カルボン酸（ｅ１）に対しビニルエーテル化合物（ｅ２）を若干多く使用すると反応が促進され、収率を向上させることができる。具体的には、カルボン酸（ｅ１）のカルボキシル基に対するビニルエーテル化合物（ｅ２）のビニル基のモル当量比は、１／１〜２／１であることが望ましい。このモル当量比が２／１を越える場合、反応温度を上げることができず、反応速度が著しく低い場合がある。
【００８３】
＜バインダー系の配合割合＞
上記エポキシ基含有重合体（Ｄ１）、エポキシ基含有化合物（Ｄ２）、及び多価カルボン酸誘導体（Ｅ）の配合割合は、重量比ではエポキシ基含有重合体（Ｄ１）を１０〜８０重量部、エポキシ基含有化合物（Ｄ２）を１０〜６０重量部、及び多価カルボン酸誘導体（Ｅ）を１０〜６０重量部の割合で配合するのが好ましく、エポキシ基含有重合体（Ｄ１）を２０〜６０重量部、エポキシ基含有化合物（Ｄ２）を２０〜５０重量部、及び多価カルボン酸誘導体（Ｅ）を２０〜５０重量部の割合で配合するのがより好ましく、エポキシ基含有重合体（Ｄ１）を３０〜４０重量部、エポキシ基含有化合物（Ｄ２）を２５〜３５重量部、及び多価カルボン酸誘導体（Ｅ）を３５〜４５重量部の割合で配合するのがさらに好ましい。
【００８４】
前記のエポキシ基含有重合体（Ｄ１）とエポキシ基含有化合物（Ｄ２）、及び分散補助樹脂（Ｃ）の合計配合量と多価カルボン酸誘導体（Ｅ）の配合量の比は以下の範囲であることが好ましい。多価カルボン酸誘導体（Ｅ）のビニルエーテル化合物の脱離（脱潜在化、脱ブロック）後に生成するカルボキシル基のモル濃度と、エポキシ基含有重合体（Ｄ１）とエポキシ基含有化合物（Ｄ２）、及び分散補助樹脂（Ｃ）のエポキシ基のモル濃度との比（カルボキシル基／エポキシ基）が０．２／１．０〜１．６／１．０になるような配合量にすることが好ましく、より好ましいモル濃度比は０．５／１．０〜１．２／１．０である。カルボキシル基とエポキシ基とのモル濃度比が０．２／１．０未満であると、硬化後にエポキシ基が多量に残留するため、架橋密度が低くなり、本発明の効果が得られなくなる可能性がある。また、カルボキシル基とエポキシ基とのモル濃度比が１．６／１．０を上回ると、カルボキシル基が過剰となり、多くの場合樹脂物性が低下する。なお、本発明のカラーフィルター用インクジェットインクにおける必須成分である（Ｄ１）、（Ｄ２）、（Ｃ）及び（Ｅ）に含まれない追加成分として、カルボキシル基、およびエポキシ基を含むカルボキシル基と反応しうる官能基を含む化合物を添加する際には、組成物中のカルボキシル基のモル濃度と、エポキシ基を含むカルボキシル基と反応しうる官能基のモル濃度との比が、上記範囲となるように配合することが好ましい。
【００８５】
また、硬化層に十分な密着性、強度、硬度を付与するためには、顔料やその他の成分を含めたインクの固形分全量に占めるエポキシ基含有重合体（Ｄ１）、エポキシ基含有化合物（Ｄ２）、及び多価カルボン酸誘導体（Ｅ）の合計割合を１５重量％〜９５重量％、更に２０重量〜６０重量％とするのが好ましい。ここで、配合割合を特定するためのインクの固形分とは、溶剤を除く全ての成分を含み、液状の多官能エポキシ樹脂等も固形分に含まれる。
【００８６】
＜（Ｆ）溶剤＞
本発明のカラーフィルター用インクジェットインクには、当該インクを高濃度液又は直ちにヘッドから吐出できるように調製するために、溶剤（Ｆ）を配合する。
本発明のインクジェットインクは、沸点が１８０℃〜２６０℃、特に２１０℃〜２６０℃で且つ常温（特に１８℃〜２５℃の範囲）での蒸気圧が０．５ｍｍＨｇ以下、特に０．１ｍｍＨｇ以下の溶剤成分を主溶剤として用い、そのような主溶剤を溶剤の全量に対して６０重量％以上の割合で配合するのが好ましい。また、主溶剤の表面張力は、２８ｍＮ／ｍ以上であることが好ましい。
【００８７】
沸点が１８０℃〜２６０℃で且つ常温での蒸気圧が０．５ｍｍＨｇ以下の溶剤成分は適度な乾燥性及び蒸発性を有している。そのため、このような溶剤成分を高い配合割合で含有する単独溶剤又は混合溶剤を用いると、インクジェットインクが吐出ヘッドのノズル先端において急速には乾燥しないので、インクの急激な粘度上昇や目詰まりが発生せず、吐出の直進性や安定性に悪影響を及ぼさないで済む。それと共に、被吐出面に吹き付けた後は乾燥が適度な速度で進行するので、インクが被塗布面になじんで塗工膜表面が水平且つ滑らかになってから、自然乾燥又は一般的な加熱工程によってインクを速やかに且つ完全に乾燥させることができる。湿潤剤や極めて沸点の高い溶剤を用いる場合と比べて、乾燥工程後の塗膜中に溶剤が残留するおそれも少ない。主溶剤として用いられる溶剤成分は、上記した沸点と蒸気圧を有する溶剤であれば１種であっても又は２種以上の混合溶剤であっても良い。
また、主溶剤の２３℃での表面張力は、２８ｍＮ／ｍ以上であることが、パターニング時に親疎インク部へのインクの流出を低減できる点から好ましい。なお、主溶剤が２種以上の混合溶剤である場合には、混合溶剤全体として上記表面張力を有することが好ましい。
【００８８】
基板表面に濡れ性可変層を形成し露光することにより、基板上のインク層を形成したい部分に親インク性領域を形成し、当該親インク性領域に本発明のインクジェットインクをインクジェット方式によって選択的に付着させる場合には、主溶剤として、ＪＩＳ  Ｋ６７６８に規定する濡れ性試験において示された標準液を用い、液滴を接触させて３０秒後の接触角（θ）を測定し、ジスマンプロットのグラフにより求めた臨界表面張力が３０ｍＮ／ｍの試験片の表面に対する接触角が２５°以上、好ましくは３０°以上を示し、且つ、同じ測定法により求めた臨界表面張力が７０ｍＮ／ｍの試験片の表面に対する接触角が１０°以下を示すものを選択して用いてもよい。
【００８９】
濡れ性に関して上記挙動を示す溶剤を用いてインクを調製すると、インクは、後述する濡れ性可変層の濡れ性を変化させる前は当該濡れ性可変層の表面に対して大きな反撥性を示し、当該濡れ性可変層の濡れ性を変化させて親水性が大きくなる方向に変化させた後は当該濡れ性可変層の表面に対して大きな親和性を示す。従って、濡れ性可変層の表面の一部を選択的に露光して形成した親インク性領域に対するインクの濡れ性と、その周囲の領域に対する撥インク性領域の濡れ性の差を大きくとることができるようになり、親インク性領域にインクジェット方式で吹き付けたインクが、親インク性領域の隅々にまで均一に濡れ広がる。その結果、微細且つ精緻なインク層のパターンをインクジェット方式により形成できるようになる。
ここで、臨界表面張力に関し上記特性を有する試験片は如何なる材料で形成されていても差し支えない。臨界表面張力３０ｍＮ／ｍを示す試験片としては、例えば、表面が平滑なポリメチルメタクリレート、ポリ塩化ビニル、ポリ塩化ビニリデン、ポリエチレンテレフタレート、平滑なガラス表面に前記ポリマーや表面改質剤等を塗布したものの中から実際に上記試験を行って該当するものを選択することができる。また、臨界表面張力７０ｍＮ／ｍを示す試験片としては、例えば、ナイロンや親水化処理したガラス表面等を塗布したものの中から実際に上記試験を行って該当するものを選択することができる。
【００９０】
主溶剤は、以下に示すような溶剤の中から選んで用いることができる：エチレングリコールモノヘキシルエーテル、ジエチレングリコールモノメチルエーテルのようなグリコールエーテル類；エチレングリコールモノブチルエーテルアセテート、ジエチレングリコールモノメチルエーテルアセテートのようなグリコールエーテルエステル類；酢酸エチル、安息香酸プロピルのような脂肪族又は芳香族エステル類；炭酸ジエチルのようなジカルボン酸ジエステル類；３−メトキシプロピオン酸メチルのようなアルコキシカルボン酸エステル類；アセト酢酸エチルのようなケトカルボン酸エステル類；エタノール、イソプロパノール、フェノールのようなアルコール類又はフェノール類；ジエチルエーテル、アニソールのような脂肪族又は芳香族エーテル類；２−エトキシエタノール、１−メトキシ−２−プロパノールのようなアルコキシアルコール類；ジエチレングリコール、トリプロピレングリコールのようなグリコールオリゴマー類；２−エトキシエチルアセテートのようなアルコキシアルコールエステル類；アセトン、メチルイソブチルケトンのようなケトン類。
また、主溶剤としては、インクの経時安定性の点から、水酸基を含有しないものを用いることが好ましい。
【００９１】
主溶剤として好ましいものとしては、エチレングリコールモノブチルエーテルアセテート、ジエチレングリコールモノブチルエーテルアセテート、ジエチレングリコールモノエチルエーテルアセテート、ジエチレングリコールジエチルエーテル、ジエチレングリコールジブチルエーテル、アジピン酸ジエチル、シュウ酸ジブチル、マロン酸ジメチル、マロン酸ジエチル、コハク酸ジメチル、及び、コハク酸ジエチルなどを例示することができる。これらの溶剤は、沸点が１８０℃〜２６０℃で且つ常温での蒸気圧が０．５ｍｍＨｇ以下の要求を満たしているだけでなく、分子中に水酸基を有していない点でも好ましい。さらに、これらの溶剤は、３−メトキシブチルアセテートやプロピレングリコールモノメチルエーテルアセテート（ＰＧＭＥＡ）のような従来から顔料分散液の調製に用いられている分散性の高い溶剤と混合し或いは混合せずそのまま分散溶剤として用い、インクを調製することができる。
【００９２】
好ましいものとして例示した上記溶剤は、ＪＩＳ  Ｋ６７６８に規定する濡れ性試験において示された標準液を用い、液滴を接触させて３０秒後の接触角（θ）を測定し、ジスマンプロットのグラフにより求めた臨界表面張力が３０ｍＮ／ｍの試験片の表面に対する接触角が２５°以上を示し、且つ、同じ測定法により求めた臨界表面張力が７０ｍＮ／ｍの試験片の表面に対する接触角が１０°以下を示すという要求も満たしている。従って、これらの溶剤は、基板表面に濡れ性可変層を設けて露光し、露光部分と未露光部分の間の濡れ性の差を利用してインクジェットインクを選択的に付着させる場合にも、主溶剤として好適に用いることができる。
また、溶剤中に水分が混入している場合も溶剤中に水分子の水酸基が存在することになるので、水酸基を有する溶剤を用いる場合と同様の問題を生じるおそれがある。従って、水分を実質的に排除するために、水との混和性の低い有機溶剤を用いてインクを調製するのが好ましい。かかる観点から、インクを調製する溶剤の水に対する溶解性は、液温が２０℃の水１００重量部に対して２０重量部以下であることが好ましい。
具体例として挙げた上記主溶剤の中では、ジエチレングリコールモノブチルエーテルアセテートは水酸基を有しておらず、また、液温が２０℃の水１００重量部に対する溶解性も６．５重量部と低い水混和性を示すので、特に好ましい。
【００９３】
溶剤は、顔料分散性やインク調製後の性能の点から、主溶剤以外の溶剤成分（副溶剤）を含有していても良い。しかしながら、その場合でも、上記した沸点と蒸気圧を有する主溶剤を溶剤全量に対して６０重量％以上の割合で使用することが好ましい。主溶剤の割合が溶剤全量の６０重量％以上の場合には、インクジェット方式に適した乾燥性、蒸発性を得ることができ、インクジェットの間欠吐出安定性が向上する。
【００９４】
上記主溶剤と組み合わせて用いる副溶剤としては、沸点が１３０℃以上１８０℃未満の溶剤成分であることが端部に厚膜部分が生じ難く、且つ表面ムラが低減された良好な塗膜が得られ易い点から好ましい。このような沸点を有する副溶剤は、上記主溶剤よりも適切に低い沸点を有するので、適量組み合わせることにより、インクジェットヘッドのノズル先端においては急速に乾燥しないが、インク層乾燥時に溶質が流動することを抑制し、乾燥速度を適切に調整することが可能になる成分である。副溶剤として用いられる溶剤成分は、上記沸点を有する溶剤であれば単独で又は２種以上混合して用いても良い。
中でも、副溶剤に用いられる各溶剤成分の沸点は、更に、１４０℃〜１８０℃であることが、特に１４０℃〜１７５℃であることが好ましい。
【００９５】
また、前記副溶剤の２３℃での粘度は、０．５〜６ｍＰａ・ｓであることが好ましい。このような場合には、副溶剤が含まれることにより、上記主溶剤が奏する効果を阻害することなくインクの粘度を適切に低下することが可能で、インク自体の濡れ広がり性が向上する結果、着弾したインク滴がインク層形成領域全体の隅々にまで濡れ広がり易くなる。その結果、多様化している基板に対しても、着弾したインクがブラックマトリックスのきわ部分にまで濡れ広がることが可能になり、画素の色抜けや輝度低下を防止できる。領域の隅にインクを付着させるために領域の端の方にインクを着弾させる方法もあるが、この方法だとブラックマトリックスの間隙からインクが流出する恐れがある。それに対し、本発明のようにインク自体によってブラックマトリックスのきわ部分にまで濡れ広がらせることは、インク流出の恐れがなくより望ましい方法である。前記副溶剤の２３℃での粘度は、更に０．５〜３ｍＰａ・ｓであることが好ましい。副溶剤が２種以上混合して用いられる場合には、単独では上記範囲外であっても混合溶剤の粘度が上記範囲であれば、好適に用いられる。ここで、本発明における２３℃での粘度は、回転振動型粘度計（例えば、山一電機社製、回転振動型粘度計ビスコメイトＶＭ−１Ｇなど）により測定することができる。
前記副溶剤の２３℃での表面張力は、３５ｍＮ／ｍ以下であれば好適に用いることができる。中でも、前記副溶剤の２３℃での表面張力が２８ｍＮ／ｍ以下である場合には、上記主溶剤が奏する効果を阻害することなく表面張力を適切に低下することが可能で、インク自体の濡れ広がり性が向上するため、着弾したインク滴がインク層形成領域全体の隅々にまで濡れ広がり易くなる。ここで、本発明における２３℃での表面張力は、表面張力計（ウィルヘルミ法）（例えば、協和界面科学社製、自動表面張力計ＣＢＶＰ−Ｚなど）により測定することができる。
【００９６】
また、前記副溶剤としては、上記沸点を有する溶剤であれば良いが、主溶剤との相溶性に優れる溶剤を適宜選択して用いることが好ましい。
前記副溶剤としては、具体的には、エチレングリコールモノエチルエーテル、エチレングリコールモノプロピルエーテル、エチレングリコールモノイソプロピルエーテル、エチレングリコールモノブチルエーテル、エチレングリコールジプロピルエーテル、プロピレングリコールモノエチルエーテル、プロピレングリコールモノプロピルエーテル、プロピレングリコールモノブチルエーテル、ジエチレングリコールメチルエチルエーテル、ジエチレングリコールジメチルエーテルのようなグリコールエーテル類や、グリセリン１，３−ジメチルエーテルのようなグリセリンエーテル類などの多価アルコールエーテル類；エチレングリコールモノメチルエーテルアセテート、エチレングリコールモノエチルエーテルアセテート、エチレングリコールモノプロピルエーテルアセテート、エチレングリコールモノメトキシメチルエーテル、プロピレングリコールモノメチルエーテルアセテート、プロピレングリコールモノエチルエーテルアセテートのようなグリコールエーテルエステル類を含むグリコールエステル類や、グリセリン１−モノアセタートのようなグリセリンエステル類などの多価アルコールエステル類；イソ吉草酸、イソ酪酸、プロピオン酸、酪酸のようなカルボン酸類；イソ吉草酸エチル、蟻酸ヘキシル、酢酸アミル、酢酸イソアミル、酢酸シクロヘキシル、乳酸エチル、乳酸メチル、プロピオン酸イソアミル、プロピオン酸ブチル、酪酸ブチル、クエン酸トリブチル、シュウ酸ジメチルのような脂肪族エステル類；３−エトキシプロピオン酸エチルのようなアルコキシカルボン酸エステル類；アセト酢酸メチルのようなケトカルボン酸エステル類；ｎ−アミルアルコール、イソアミルアルコール、２−エチルブタノール、グリシドール、ｎ−ヘキサノール、２−メチルシクロヘキサノール、４−メチル−２−ペンタノール、２−オクタノール、シクロヘキサノール、２−ヘプタノール、３−ヘプタノール、ｎ−ヘプタノールのような１価アルコール類；ジイソアミルエーテル、及び１、８−シネオールのようなエーテル類；エチル−ｎ−ブチルケトン、ジイソブチルケトン、ジ−ｎ−プロピルケトン、メチルシクロヘキサノン、メチル−ｎ−ヘキシルケトン、アセチルアセトン、ジアセトンアルコールのようなケトン類；ノナン、デカン等のアルカン類等が挙げられる。
【００９７】
中でも、グリコールエーテル類やグリセリンエーテル類などの多価アルコールエーテル類を含むエーテル類、およびグリコールエステル類やグリセリンエステル類などの多価アルコールエステル類、脂肪族エステル類、アルコキシカルボン酸エステル類、ケトカルボン酸エステル類を含むエステル類よりなる群から選択される１種以上を用いることが好ましい。上記のようなエステル類、およびエーテル類を用いる場合には、バインダー成分等に反応性が高い樹脂を用いた場合であっても、インクの安定性を良好に維持しやすいという利点がある。また、グリコールエーテル類、グリコールエステル類を用いる場合には、ガラス基材に対する濡れ性が向上し、インク層形成領域全体の隅々にまで濡れ広がり易くなり、画素の色抜け防止に効果的である。
【００９８】
前記副溶剤としては中でも特にエチレングリコールモノエチルエーテル、エチレングリコールモノプロピルエーテル、エチレングリコールモノイソプロピルエーテル、エチレングリコールモノブチルエーテル、プロピレングリコールモノエチルエーテル、プロピレングリコールモノプロピルエーテル、プロピレングリコールモノブチルエーテル、ジエチレングリコールメチルエチルエーテル、ジエチレングリコールジメチルエーテル、グリセリン１，３−ジメチルエーテル、エチレングリコールモノメチルエーテルアセテート、エチレングリコールモノエチルエーテルアセテート、エチレングリコールモノプロピルエーテルアセテート、エチレングリコールモノメトキシメチルエーテル、プロピレングリコールモノメチルエーテルアセテート、アセト酢酸メチル、蟻酸ヘキシル、酢酸シクロヘキシル、乳酸エチル、プロピオン酸イソアミル、プロピオン酸ブチル、酪酸ブチル、クエン酸トリブチル、シュウ酸ジメチル、３−エトキシプロピオン酸エチル、ジイソアミルエーテル、及び１、８−シネオールよりなる群から選択される１種以上である溶剤が好適に用いられる。
【００９９】
本発明に係るカラーフィルター用インクジェットインクにおいて、このような副溶剤を用いる場合の含有量は、中でも、溶剤全量に対して５〜３０重量％、より更に５〜２５重量％、特に８〜２０重量％であることが、上記主溶剤の効果を阻害することなく、ヘッドから吐出した時の直進性、安定性に優れ、更に効率よく乾燥させることができ、端部に厚膜部分が生じ難く、且つ表面ムラが低減された良好な画素等を形成し易い点から好ましい。
【０１００】
溶剤は、当該溶剤を含むインクジェットインクの全量に対して、通常は４０〜９５重量％、好ましくは７０〜９５重量％の割合で用いてインクジェットインクを調製する。溶剤が４０重量％未満の場合では、インクジェットインクの粘度が高く、インクジェットヘッドからの吐出が困難になる。また、溶剤が９５重量％を上回る場合では、所定の濡れ性変化部位（インク層形成部位）に対するインク盛り量（インク堆積量）が充分でないうちに当該濡れ性変化部位に堆積させたインクの膜が決壊し、周囲へはみ出し、さらには隣の濡れ性変化部位（インク層形成部位）にまで濡れ広がってしまう。言い換えれば、インクを付着させるべき濡れ性変化部位（インク層形成部位）からはみ出さないで堆積させることのできるインク盛り量が不充分となり、乾燥後の膜厚が薄すぎて、それに伴い充分な光の透過濃度を得ることができなくなる。
【０１０１】
＜触媒＞
本発明のカラーフィルター用インクジェットインクには、硬化層の硬度及び耐熱性を向上させるために、酸−エポキシ間の熱硬化反応を促進できる触媒を添加してもよい。そのような触媒としては、加熱硬化時に活性を示す熱潜在性触媒を用いることができる。
熱潜在性触媒は、加熱されたとき、触媒活性を発揮し、硬化反応を促進し、硬化物に良好な物性を与えるものであり、必要により加えられるものである。この熱潜在性触媒は、６０℃以上の温度で酸触媒活性を示すものが好ましく、このようなものとしてプロトン酸をルイス塩基で中和した化合物、ルイス酸をルイス塩基で中和した化合物、ルイス酸とトリアルキルホスフェートの混合物、スルホン酸エステル類、オニウム化合物類等が挙げられ、特開平４−２１８５６１号公報に記載されているような各種の化合物を使用することができる。具体的には、（イ）ハロゲノカルボン酸類、スルホン酸類、リン酸モノ及びジエステル類などを、アンモニア、モノメチルアミン、トリエチルアミン、ピリジン、エタノールアミン類などの各種アミン若しくはトリアルキルホスフィン等で中和した化合物、（ロ）ＢＦ3、ＦｅＣｌ3、ＳｎＣｌ4、ＡｌＣｌ3、ＺｎＣｌ2などのルイス酸を前述のルイス塩基で中和した化合物、（ハ）メタンスルホン酸、エタンスルホン酸、ベンゼンスルホン酸などと第一級アルコール、第二級アルコールとのエステル化合物、（ニ）第一級アルコール類、第二級アルコール類のリン酸モノエステル化合物、リン酸ジエステル化合物等を挙げることができる。また、オニウム化合物としては、アンモニウム化合物［R3NR'］+X-、スルホニウム化合物［R3SR'］+X-、オキソニウム化合物［R3OR'］+X-等を挙げることができる。なお、ここでＲ及びＲ’はアルキル、アルケニル、アリール、アルコキシ等の基である。
【０１０２】
また、熱潜在性触媒は、液晶汚染性等の面から、ハロゲンフリーの酸性触媒であることが好ましい。ハロゲンフリーの酸性触媒として具体的には、ノフキュアーＬＣ−１、ノフキュアーＬＣ−２及びノフキュアーＬＣ−１０（いずれも商品名、日本油脂（株）製）を例示することができる。
熱潜在性触媒は、エポキシ基含有重合体（Ｄ１）、エポキシ基含有化合物（Ｄ２）、分散補助樹脂（Ｃ）、及び多価カルボン酸誘導体（Ｅ）の合計１００重量部に対して、通常は０．０１〜１０．０重量部程度の割合で配合する。
【０１０３】
＜その他の成分＞
更に、本発明のカラーフィルター用インクジェットインクには、必要に応じて、その他の添加剤を１種又は２種以上配合することができる。そのような添加剤としては、次のようなものを例示できる。
ａ）充填剤：例えば、ガラス、アルミナなど。
ｂ）密着促進剤：例えば、ビニルトリメトキシシラン、ビニルトリエトキシシラン、ビニルトリス（２−メトキシエトキシ）シラン、Ｎ−（２−アミノエチル）−３−アミノプロピルメチルジメトキシシランなど。
ｃ）紫外線吸収剤：例えば、２−（３−ｔ−ブチル−５−メチル−２−ヒドロキシフェニル）−５−クロロベンゾトリアゾール、アルコキシベンゾフェノンなど。
ｄ）凝集防止剤：例えば、ポリアクリル酸ナトリウムなど。
ｅ）レベリング剤：例えば、ポリオキシアルキレン系界面活性剤、脂肪酸エステル系界面活性剤、ビニルエーテル系界面活性剤など。
【０１０４】
本発明のカラーフィルター用インクジェットインクは、本発明に係るカラーフィルターのインクジェットインクの製造方法により製造することが好ましい。
本発明のカラーフィルター用インクジェットインクの製造方法は、少なくとも（Ａ）顔料、（Ｂ）顔料分散剤、（Ｃ）下記式（１）で表されるエポキシ樹脂からなる分散補助樹脂を、（Ｆ）溶剤に混合し、分散して顔料分散液を調製する工程と、
【０１０５】
【化３４】
2008076855.tif 000036
（ただし、Ｒａはｋ個の活性水素を有する有機化合物中の活性水素を除いた残基である。ｎ１、ｎ２・・・ｎｋはそれぞれ０又は１〜１００の整数で、その和が１〜１００である。ｋは１〜１００の整数を表わす。Ａは置換基Ｘを有するオキシノルボルネン骨格または置換基Ｘを有するオキシシクロヘキサン骨格であり、次式で表される。）
【０１０６】
【化３５】
2008076855.tif 000037
少なくとも（Ｄ）前記分散補助樹脂（Ｃ）とは異なる、１分子中にエポキシ基を２個以上有するエポキシ化合物、及び（Ｅ）下記式（１１）の構造を有するカルボン酸（ｅ１）がビニルエーテル化合物（ｅ２）により潜在化された多価カルボン酸誘導体を含有するバインダー系を、前記顔料分散液と混合する工程を有する。
【０１０７】
【化３６】
2008076855.tif 000038
（式中の６員環は芳香族又は脂環式の炭化水素である。ｍ１は０〜４の整数であり、ｔ１は０〜１の整数であり、ｎは１〜４の整数である。また、ｎが１の場合にはＲ1は水素原子又は炭素数２〜８の炭化水素基であり、ｎが２〜４の場合にはＲ1は炭素数２〜８の炭化水素基である。Ｒ2は、炭素数１〜５のアルキル基である。）
本発明のインクの製造方法においては、顔料分散液を調製する際に、分散補助樹脂として上記特定のエポキシ樹脂を用いるので、顔料分散性及び顔料分散経時安定性に優れた顔料分散液を得ることができる。その結果、カラーフィルターに適用したときに輝度やコントラストが向上するインクを調製することができる。
【０１０８】
顔料分散液は、上記の顔料、顔料分散剤、上記分散補助樹脂、及び、必要に応じてその他の成分を、任意の順序で有機溶剤に混合し、ニーダー、ロールミル、アトライタ、スーパーミル、ディゾルバ、ホモミキサー、サンドミル等の公知の分散機を用いて分散させることによって顔料分散液を調製することができる。顔料を分散させる際には、ジルコニアビーズ等を適宜加え、ペイントシェーカー（浅田鉄鋼社製）等を用いて数時間分散を行うことが好ましい。また、分散後、５．０ミクロンのメンブランフィルターで濾過することが好ましい。
【０１０９】
また、少なくともエポキシ化合物（Ｄ）及び多価カルボン酸誘導体（Ｅ）を含むバインダー系や必要に応じて他の成分を前記顔料分散液と混合する工程としては、具体的には、以下の方法が挙げられる。
１）得られた上記顔料分散液、及び少なくともバインダー系を、新たに用意した溶剤（Ｆ）に混合する。
２）少なくともバインダー系を新たに用意した溶剤（Ｆ）に溶解乃至分散してバインダー溶液を調製後、当該バインダー溶液、上記顔料分散液を混合する。
３）少なくともバインダー系を新たに用意した溶剤（Ｆ）に溶解乃至分散してバインダー溶液を調製後、当該バインダー溶液、上記顔料分散液、更に溶剤（Ｆ）を混合する。
ここにおいて、溶剤（Ｆ）は１種又は２種以上用いることができ、顔料分散液を調製する場合の溶剤（Ｆ）とバインダー溶液を調製する場合の溶剤（Ｆ）が異なっていても良いし、また、顔料分散液を調製する場合の溶剤（Ｆ）やバインダー溶液を調製する場合の溶剤（Ｆ）と、上記３）のように最後に添加する溶剤（Ｆ）が異なっていても良い。  上記２）や上記３）のように、予めバインダー系を新たに用意した溶剤（Ｆ）に溶解乃至分散してバインダー溶液を調製した後に、予め得られた顔料分散液と混合した方が、顔料分散性や顔料分散経時安定性を良好に維持する点から好ましい。
【０１１０】
予めバインダー溶液を調製する場合であっても、最終的に、インクの溶剤全量に占める前記主溶剤の配合割合が６０重量％以上になるように調節する。そのために残部の溶剤がある場合には、最終的な溶剤全体の組成から顔料分散液やバインダー溶液の調製に用いた溶剤の分を差し引いた組成を有するものを用い、最終濃度にまで希釈してインクジェットインクを完成させても良い。また、顔料分散液を比較的少量の主溶剤に投入して高濃度のインクジェットインクを調製しても良い。高濃度のインクジェットインクは、そのまま保存し、使用直前に最終濃度に希釈してインクジェット方式に使用することができる。
【０１１１】
＜硬化層の物性＞
本発明のカラーフィルター用インクジェットインクを用いて形成された硬化層は、カラーフィルターに要求される耐ＩＴＯ形成性、耐黄変性、耐溶剤性、密着性、その他の諸特性に優れている。例えば、本発明のカラーフィルター用インクジェットインクを用いて、下記の特性を兼ね備えた硬化層を透明基板上に形成することができる。
ａ）耐ＩＴＯ形成性：硬化層を設けたカラーフィルターを基板設定温度２００℃にて、６×１０−３Ｔｏｒｒの真空下でＩＴＯ（酸化インジウムスズ）電極を１２０ｎｍの厚さになるように成膜し、１８０℃、６０分間の耐熱試験後において、ＩＴＯ膜にしわやクラックが発生しない。
ｂ）耐黄変性：硬化層を２４０℃で１時間加熱し、加熱前後の色差ΔEabをCIE1976規格に基づき算出した場合に、ΔEab＜3とすることができる。
ｃ）耐溶剤性（耐薬品性）：硬化層を設けたカラーフィルターをＮ−メチルピロリドンに液温４０℃で１時間浸漬した前後の色差ΔEabをＣＩＥ１９７６規格に基づき算出した場合に、ΔEab＜１とすることができる。
ｄ）密着性：硬化層を設けたカラーフィルターにＪＩＳ  Ｋ５６００−５−６：１９９９「塗料一般試験方法−第５部：塗膜の機械的性質−第６節：付着性（クロスカット法）」を行った結果を８点以上とすることができる。
【０１１２】
＜用途＞
本発明のカラーフィルター用インクジェットインクは、カラーフィルターにおいて画素やブラックマトリックス等、所定のパターンを有する膜を形成するのに特に好適に用いられる。カラーフィルターとしては、液晶表示装置等の画像出力装置に用いられるカラーフィルター、或いは固体撮像素子等の画像入力装置に用いられるカラーフィルターのいずれにも好適に用いることができる。
【０１１３】
２．カラーフィルターの製造方法
本発明のカラーフィルターの製造方法は、基板上の所定領域に上記本発明のカラーフィルター用インクジェットインクを、インクジェット方式によって選択的に付着させて着色層を形成する着色層形成工程を含むことを特徴とする。
本発明のカラーフィルター用インクジェットインクにＲ、Ｇ、Ｂ又はブラック等の所望の顔料を配合し、カラーフィルターの基板上の所定領域に、上記カラーフィルター用インクジェットインクをインクジェット方式により選択的に付着させてインク層を形成し、当該インク層を硬化させることによって、画素部や遮光層などの着色層を形成することができる。
本発明に係るカラーフィルターは、着色層が前記本発明に係るカラーフィルター用インクジェットインクを硬化させて形成した、上記インクの硬化層であることから、上述のようにしわやクラックが生じにくく、着色パターンの変形、密着性の悪化といった塗膜不良の問題が生じない。また、着色層部分のパターンが熱膨張収縮することが少ないために、透明電極膜等の隣接層を歪ませて、その表面に皺が発生し、断線するという問題が起こらない。従って、本発明に係るインクジェットインクを用いて形成されたカラーフィルターや表示パネルは、表示不良が低減する。
【０１１４】
インクジェット方式によってインクを選択的に付着させる方法としては、基板上の所定領域に所望の厚みの着色層を形成することができる方法であれば特に限定されるものではない。このような方法としては、通常、インクジェットヘッドを用い、インクジェットヘッドまたは基板を移動させながら基板上の所定領域にカラーフィルター用インクジェットインクを滴下する方法が用いられる。
【０１１５】
（１）インクジェットヘッド
インクジェットヘッドは、後述する遮光部が備える開口部内の基材表面上に、所望量のインクジェットインクを滴下できるものであれば特に限定されるものではない。このようなインクジェットヘッドとしては、例えば、帯電したインクジェットインクを連続的に吐出し磁場によって吐出量を制御する吐出方式のもの、圧電素子を用いて間欠的にインクジェットインクを吐出する吐出方式のもの、または、インクジェットインクを加熱しその発泡現象を利用して間欠的に吐出する吐出方式のもの等の一般的なインクジェットヘッドを用いることができる。
【０１１６】
（２）カラーフィルター用基板
次に、カラーフィルター用基板について説明する。本発明において、カラーフィルター用基板は基材と、上記基材上に形成された遮光部とを有するものである。
ａ．遮光部
遮光部は後述する基材上に形成され、開口部を有するものである。遮光部としては、通常、同一の形状を有する開口部が等間隔で規則的に形成されたものが用いられる。ここで、上記開口部の具体的な大きさや配置態様は特に限定されるものではなく、本発明により製造されるカラーフィルターの用途等に応じて任意に決定することができる。
遮光部としては、所望の遮光性を有する材料からなるものであれば特に限定されるものではないが、通常、遮光材料および樹脂から構成されるもの、または、金属材料からなるものが用いられる。
【０１１７】
上記遮光部が遮光材料および樹脂から構成されるものである場合、上記遮光材料としては、一般的にカラーフィルターに用いられる樹脂製遮光部に用いられる材料を用いることができる。このような遮光材料としては、例えば、カーボン微粒子、金属酸化物、無機顔料、有機顔料等の遮光性粒子等を挙げることができる。
【０１１８】
上記樹脂としては、例えば、エチレン−酢酸ビニル共重合体、エチレン−塩化ビニル共重合体、エチレン−ビニル共重合体、ポリスチレン、アクリロニトリル−スチレン共重合体、ＡＢＳ樹脂、ポリメタクリル酸樹脂、エチレン−メタクリル酸樹脂、ポリ塩化ビニル樹脂、塩素化塩化ビニル、ポリビニルアルコール、セルロースアセテートプロピオネート、セルロースアセテートブチレート、ナイロン６、ナイロン６６、ナイロン１２、ポリエチレンテレフタレート、ポリブチレンテレフタレート、ポリカーボネート、ポリビニルアセタール、ポリエーテルエーテルケトン、ポリエーテルサルフォン、ポリフェニレンサルファイド、ポリアリレート、ポリビニルブチラール、エポキシ樹脂、フェノキシ樹脂、ポリイミド樹脂、ポリアミドイミド樹脂、ポリアミック酸樹脂、ポリエーテルイミド樹脂、フェノール樹脂、ユリア樹脂等を例示することができる。
【０１１９】
一方、上記遮光部が金属材料からなるものである場合、上記金属材料としては、所望の遮光性を有する金属であれば特に限定されないが、一般的にはクロム材料が用いられる。
【０１２０】
また、上記遮光部には撥液性を示す撥液性材料が含有されても良い。このような撥液性材料が含有されることにより、後述する撥液化工程を実施することなく、撥液性に優れた遮光部を有するカラーフィルター用基板を得ることができる。
本発明に用いられる撥液性材料としては、遮光部を形成した際に所望の撥液性を発現できるものであれば特に限定されるものではない。このような撥液性材料としては、例えば、フッ素含有化合物、および、低表面エネルギー物質の微粒子等を挙げることができる。
【０１２１】
上記フッ素含有化合物としては、例えば、下記式（３１）または（３２）で表される化合物のモノマーまたはオリゴマー等を例示することができる。
一般式（３１）：Ｒｆ−Ｘ−Ｒｆ’
一般式（３２）：（Ｒｆ−Ｘ−Ｒ）−Ｙ−（Ｒ’−Ｘ’−Ｒｆ’）
ここで、上記式（３１）または（３２）において、ＲｆおよびＲｆ’はフルオロアルキル基、ＲおよびＲ’はアルキレン基を表し、ＲｆとＲｆ’また、ＲとＲ'は同一でも異なっていても良い。また、Ｘ、Ｘ’およびＹは、−ＣＯＯ−、−ＯＣＯＯ−、−ＣＯＮＲ”−、−ＯＣＯＮＲ”−、−ＳＯ２ＮＲ”−、−ＳＯ２−、−ＳＯ２Ｏ−、−Ｏ−、−ＮＲ”−、−Ｓ−、−ＣＯ−、ＯＳＯ２Ｏ−、−ＯＰＯ（ＯＨ）Ｏ−のうちのいずれかを表し、Ｘ、Ｘ’およびＹは同一でも異なっていても良い。Ｒ”はアルキル基または水素を表す。
また、上記フッ素含有化合物としては、ポリテトラフルオロエチレン、パーフルオロエチレンプロピレン樹脂、パーフルオロアルコキシ樹脂等も用いることができる。
【０１２２】
一方、上記低表面エネルギー物質の微粒子としては、例えば、ポリフッ化ビニリデン、フルオロオレフィンビニルエーテル系共重合体、３フッ化エチレン−フッ化ビニリデン共重合体等からなる微粒子や、シリコーン微粒子等を挙げることができる。
【０１２３】
上記遮光部を製造する方法としては、所望の態様で配置された遮光部を形成できる方法であれば特に限定されるものではない。このような方法としては、例えば、クロム等の金属を用いたスパッタ法により形成する方法、遮光性粒子を含有させた樹脂組成物を用いたフォトリソグラフィー法、および、上記樹脂組成物を用いた熱転写法等を挙げることができる。また、本発明のカラーフィルター用インクジェットインクであって黒色顔料などの遮光性粒子を配合してなる遮光部形成用インクを調製し、この遮光部形成用インクを、基板の表面の所定領域にインクジェット方式により選択的に付着させてインク層を所定のパターン状に形成し、当該インク層を電離放射線照射などの方法で硬化させ、必要に応じてベークすることによって遮光部を形成してもよい。
【０１２４】
上記遮光部は、インクジェット法により画素部となる着色層を形成する際にインクが混色することを防止するために設けられるものであることから、ある程度高いことが好ましいが、カラーフィルターとした場合の全体の平坦性を考慮すると、着色層の厚さに近い厚さであることが好ましい。遮光部の厚みは適宜選択され、特に限定されないが、具体的には、金属薄膜の場合は１０００Å〜２０００Å程度とし、遮光性樹脂層の場合は、０．５〜２．５μｍ程度とする。
【０１２５】
ｂ．基材
上記カラーフィルター用基板に用いられる基材としては、上記遮光部および着色層を形成できるものであれば特に限定されるものではなく、従来よりカラーフィルターに用いられているもの等を用いることができる。このような基材としては、例えば、石英ガラス、パイレックス（登録商標）ガラス、合成石英板等の可撓性のない透明なリジット材、あるいは透明樹脂フィルム、光学用樹脂板等の可撓性を有する透明なフレキシブル材等を挙げることができる。なかでも本工程においてはコーニング社製７０５９ガラスを用いることが好ましい。上記７０５９ガラスは寸度安定性および高温加熱処理における作業性に優れ、かつ、ガラス中にアルカリ成分を含まない無アルカリガラスであることから、アクティブマトリックス方式によるカラー液晶表示装置用のカラーフィルタに好適に用いることができるからである。
【０１２６】
上記基材は、反射性の基板や白色に着色したものであっても良いが、通常、透明な基材が用いられる。
また、上記基材は、必要に応じてアルカリ溶出防止やガスバリア性付与その他の目的の表面処理を施されたものであっても良い。このような表面処理としては例えば表面を親液性とするために、酸素ガスを導入ガスとしてプラズマ等を照射する処理を挙げることができる。
【０１２７】
（３）着色層の形成
まず、画素として赤色、緑色、及び青色着色層を形成するための各色の前記本発明に係るカラーフィルター用インクジェットインクを用意する。そして、図１の１（Ａ）に示すように、基材１上に形成された遮光部２とを有するカラーフィルター用基板３において画成された各色の着色層形成領域４Ｒ、４Ｇ、４Ｂに、対応する色の各着色層形成用インクジェットインクをそれぞれインクジェット方式により吹き付けてインク層を形成する。このインクの吹き付け工程において、前記本発明に係るカラーフィルター用インクジェットインクは、ヘッド５の先端部で粘度増大を起こし難く、良好な吐出性を維持し続けることができる。従って、所定の着色層形成領域内に、対応する色のインクを正確に、且つ、均一に付着させることができ、正確なパターンで色ムラや色抜けのない画素部を形成することができる。また、各色のカラーフィルター用インクジェットインクを、複数のヘッドを使って同時に基板上に吹き付けることもできるので、各色ごとに着色層を形成する場合と比べて作業効率を向上させることができる。
【０１２８】
次に、図１の１（Ｂ）に示すように、各色のインク層６Ｒ、６Ｇ、６Ｂを乾燥し必要に応じてプリベークした後、加熱することにより硬化させる。中でも、本発明においては、通常のプリベーク段階の前に前記インク層を減圧乾燥する工程を更に含むことが、インク層の表面の形状を良好にすることが出来る点から好ましい。減圧乾燥の条件としては、例えば、０．１〜２０Ｔｏｒｒで１〜２０分間減圧乾燥することが挙げられる。その際に、２０℃〜６０℃の温度範囲内で基板温度を制御することが好ましい。そして、減圧乾燥後に、例えば、６０〜１６５℃のホットプレート上で３〜８０分間のプリベークを行う。また、加熱と減圧乾燥を同時に行っても良い。その後インク層を加熱すると、インクジェットインク中に含まれる硬化性樹脂が架橋反応を起こし、インク層が硬化し着色層（７Ｒ、７Ｇ、７Ｂ）が形成される。
【０１２９】
上記本発明のインクジェットインクを用いて形成されたカラーフィルターの着色層（画素）は、上記分散補助樹脂（Ｃ）及び上記エポキシ化合物（Ｄ）と、上記多価カルボン酸誘導体（Ｅ）の反応生成物を含むことが特徴的である。この場合の本発明で得られるカラーフィルターの着色層は、上述のようにしわやクラックが生じにくい。また、上記本発明のインクジェットインクが顔料分散性と顔料分散の経時安定性に優れるため、着色層の輝度やコントラストが向上する。また、上記分散補助樹脂（Ｃ）は脂環式骨格を有するため、二重結合を有するようなアクリル系骨格や、芳香環骨格を有する場合に比べて、耐黄変性が向上し、その結果、色純度の良い、コントラストが向上した着色層（画素）とすることができる。
【０１３０】
本発明で得られるカラーフィルターの着色層（画素）は、インクジェット方式を用いて形成されるため、通常、厚みが着色層の領域内で不均一となりやすい。すなわち、当該透明基板上の遮光部に囲まれた領域にインクジェット方式により着色層が形成されると、そのインクと遮光部表面との親和性や遮光部の高さ、吐出するインキ量などの関係から、遮光部に囲まれた開口部における着色層の形状は、該着色層の外縁部又はその近傍に沿って厚みの小さい部分を有し、且つ当該厚みの小さい部分よりも着色層の中心側に厚みの最大部を有するような形状となったり、逆に、該着色層の外縁部又はその近傍に沿って厚みの大きい部分を有し、且つ当該厚みの大きい部分よりも着色層の中心側に厚みの最小部を有するような形状となったり、さらに、その表面が凹凸形状になりやすい。ここで、着色層の外縁部とは、着色層の平面形状を規定している縁部である。また、着色層の外縁部又はその近傍に沿ってとは、少なくとも外縁部又はその近傍の一部に沿って厚みの小さい部分を有していれば良い旨を言う。また、着色層の厚みとは、基板からの高さをいう。
本発明に係るカラーフィルターの着色層は、上記本発明に係る顔料分散性の良好なインクジェットインクを用いて形成されるため、当該着色層が上記のように例えば中央部付近が盛り上がった断面形状を有していても、輝度が高く、且つコントラストが高いものとしやすい。
【０１３１】
画素となる着色層の厚さは、通常０．５〜２．５μｍ程度とする。また、赤色着色層が最も薄く、緑色着色層、青色着色層の順に厚くなるというように各色の着色層の厚さを変えて、各色ごとに最適な厚みに設定してもよい。
【０１３２】
（４）保護層、及び透明電極膜の形成
次に、図１の１（Ｃ）に示すように、透明基板の着色層（７Ｒ、７Ｇ、７Ｂ）を形成した側に、保護層８を形成する。保護層は、カラーフィルターを平坦化するとともに、画素部等に含有される成分が、液晶表示装置の液晶層へ溶出するのを防止するために設けられる。保護層の厚みは、使用される材料の光透過率、カラーフィルターの表面状態等を考慮して設定することができ、例えば、０．１〜２．０μｍの範囲で設定することができる。保護層は、例えば、公知の透明感光性樹脂、二液硬化型透明樹脂等の中から、透明保護層として要求される光透過率等を有するものを用いて形成することができる。
【０１３３】
また、保護膜上には、透明電極膜を、酸化インジウムスズ（ＩＴＯ）、酸化亜鉛（ＺｎＯ）、酸化スズ（ＳｎＯ）等、およびそれらの合金等を用いて、スパッタリング法、真空蒸着法、ＣＶＤ法等の一般的な方法により形成する（図示せず）。必要に応じてフォトレジストを用いたエッチング又は治具の使用により所定のパターンとすることができる。この透明電極の厚みは２０ｎｍ〜５００ｎｍ程度、好ましくは１００〜３００ｎｍ程度とする。
本発明のカラーフィルターの製造方法において、当該透明電極膜を形成する工程は、１８０℃以上という高温の加熱工程を含むものであっても、上記本発明に係るカラーフィルター用インクジェットインクを用いているため、当該透明電極膜にはしわやクラックが生じにくい。また、本発明のカラーフィルターの製造方法において得られる透明電極膜の表面粗度（Ｒａ）は、１０ｎｍ以下、更に８ｎｍ以下であることが好ましい。ここで、表面粗度（Ｒａ）は、下記式で求められる算術平均粗さをいう。
【０１３４】
【数１】
2008076855.tif 000039
【０１３５】
式中、Ｎは測定の際の基準長さに対する分割数であり、Ｒｎは、表面に対する厚み方向を高さとした時の、分割した区画ｎの平均高さからの偏差である。表面粗度（Ｒａ）は、ＡＦＭ（atomic force microscope；原子間力顕微鏡）により測定することができる。
その他においては、通常のカラーフィルターを形成する方法と同様の方法を用いて製造することができる。
【０１３６】
（５）他の工程
本発明のカラーフィルターの製造方法は、更に他の工程を有するものであっても良い。このような他の工程としては、本発明により製造されるカラーフィルターの用途等に応じて任意に決定することができるが、なかでも本発明においては上記着色層形成工程の前に上記カラーフィルター用基板に用いられる基材の表面を親液化する親液化工程を有することが好ましい。このような親液化工程を有することにより、上記着色層形成工程において上記遮光部によって囲まれた開口部内に、インクジェットインクを満遍なく濡れ拡げることが容易になるため、上記開口部内に着色層が形成されない部位が生じることを防止できるからである。
以下、本発明に用いられる親液化工程について説明する。
【０１３７】
本発明に用いられる親液化工程において上記基材の表面を親液化する方法としては、上記基材の表面の上記インクジェットインクに対する親液性を向上できる方法であれば特に限定されない。このような方法としては、上記基材の表面に親液性の高い層を形成する方法および、基材表面自体の撥液性を高くする方法等を例示することができる。
【０１３８】
上記親液性の高い層を上記基材表面に形成する方法としては、上記基材表面に上記インクジェットインクに対して所望の親液性を示す層を形成できる方法であれば特に限定されない。なかでも本工程においては上記カラーフィルター用基板の上記遮光部および基材表面を覆うように、光触媒およびオルガノポリシロキサンを含有する光触媒含有層を形成した後、基材側からエネルギーを照射する方法を挙げることができる。このような方法によれば、上記光触媒含有層は、エネルギー照射に伴う光触媒の作用により液体との接触角を低下する機能を有するものであり、上記基材側からエネルギー照射を行うことにより、上記開口部上に形成された光触媒含有層のみに、エネルギー照射を行うことができるため、上記基材表面上に形成された光触媒含有層のみ上記インクジェットインクに対する親液性を向上させることができるため、上記基材表面上に上記インクジェットインクに対する濡れ性に優れた光触媒含有層を形成することができる。
【０１３９】
ここで、上記光触媒含有層や、エネルギー照射方法等については、特開２００４−３６１４２６公報に記載されているものと同様とすることができるので、ここでの詳しい説明は省略する。
【０１４０】
一方、上記基材の表面自体の親液性を高くする方法としては、例えば、基材表面にプラズマ等を照射する方法を挙げることができる。このようなプラズマを照射する方法としては、上記遮光部の開口部内の基材に存在する残渣をドライエッチングにより除去できる方法であれば特に限定されるものではなく、一般的に有機物をドライエッチングにより除去するために用いられるプラズマ照射方法を用いることができる。中でも本工程においては、上記プラズマ照射方法として、酸素と、窒素、ヘリウム、または、窒素からなる群から選択される少なくとも1種のガスとの存在下においてプラズマを照射する方法を用いることが望ましい。
【０１４１】
本発明に用いられる上記親液化工程において上記基材表面が親液化される程度としては、表面張力４０ｍＮ／ｍの液体との接触角が、１０°未満となる程度であることが好ましく、特に表面張力５０ｍＮ／ｍの液体との接触角が１０°以下となる程度であることが好ましく、なかでも表面張力６０ｍＮ／ｍの液体との接触角が１０°以下となる程度であることが好ましい。
【０１４２】
上記親液化工程以外に本発明に用いられる上記他の工程としては、上記着色層形成工程の前に、上記カラーフィルター用基板の遮光部を撥液化する撥液化工程を挙げることができる。このような撥液化工程を有することにより、上記着色層形成工程において上記遮光部によって囲まれた開口部に吐出されたインクジェットインクが、隣接する開口部へ漏出することを効果的に防止できるため、本発明により製造されるカラーフィルターに混色が生じることを防止できる。
以下、このような撥液化工程について説明する。
【０１４３】
本発明に用いられる撥液化工程において上記遮光部を撥液化する方法としては、上記遮光部の撥液性を相対的に上記カラーフィルター用基板に用いられる基材表面の撥液性よりも高くできる方法であれば特に限定されるものではない。ここで、上記撥液性とは、上記インクジェットインクに対する撥液性を意味するものである。
このような撥液化方法としては、例えば、上記遮光部自体の撥液性を高くする方法や、上記遮光部上に撥液性の高い層を形成する方法等を挙げることができる。
【０１４４】
上記遮光部自体の撥液性を高くする方法としては、例えば、上記遮光部にフッ素を導入する方法を挙げることができる。このような方法としては、上記遮光部に、相対的に上記開口部内の基板表面よりも多量のフッ素を導入できる方法であれば特に限定されるものではないが、例えば、遮光部を構成する材料として樹脂材料を用い、かつ、上記基材を構成する材料として無機材料が用いられたカラーフィルター用基板を用い、上記遮光部上からフッ素化合物を導入ガスとしたプラズマを照射する方法を挙げることができる。このような方法は有機物にのみ上記フッ素化合物を導入することができるため、上記遮光部のみに選択的にフッ素を導入できる結果、上記遮光部の撥液性を上記開口内の基板表面のそれよりも容易に高くすることができる。
【０１４５】
ここで、上記プラズマ照射を行った際の、上記遮光部におけるフッ素の存在は、Ｘ線光電子分光分析装置（ＸＰＳ：ＥＳＣＡＬＡＢ  ２２０ｉ−ＸＬ）による分析において、遮光部の表面より検出される全元素中のフッ素元素の割合を測定することにより確認することができる。
また、上記プラズマ照射に用いられる導入ガスのフッ素化合物としては、例えばフッ化炭素（ＣＦ４）、窒化フッ素（ＮＦ３）、フッ化硫黄（ＳＦ６）等を挙げることができる。
【０１４６】
また、上記プラズマ照射の方法は、フッ素化合物を導入ガスとして用いてプラズマを照射し、上記遮光部を撥液化することが可能であれば特に限定されるものではなく、減圧下でプラズマ照射してもよく、また大気圧下でプラズマ照射してもよい。なかでも、本発明においては特に大気圧下でプラズマ照射が行われることが好ましい。これにより、減圧用の装置等が必要なく、コストや製造効率等の面から好ましいものとすることができるからである。
【０１４７】
上記大気圧プラズマの照射条件としては、例えば、以下のようなものとすることができる。電源出力としては、一般的な大気圧プラズマの照射装置に用いられるものと同様とすることができる。また、この際、照射されるプラズマの電極と、上記遮光部との距離は、０．２ｍｍ〜２０ｍｍ程度、なかでも０．４ｍｍ〜５ｍｍ程度とされることが好ましい。
また、上記導入ガスとして用いられるフッ素化合物の流量は１Ｌ／ｍｉｎ〜１００Ｌ／ｍｉｎの範囲内であることが好ましく、なかでも３Ｌ／ｍｉｎ〜５０Ｌ／ｍｉｎの範囲内であることが好ましい。
【０１４８】
一方、上記遮光部上に撥液性の高い層を形成する方法としては、上記遮光部上に、上記基材表面よりも相対的に撥液性の高い層を形成できる方法であれば特に限定されるものではない。このような方法としては、例えば、上述した光触媒含有層を形成する方法を挙げることができる。
【０１４９】
上記撥液化工程において、上記遮光部が撥液化される程度としては、相対的に上記開口部よりも撥液性が高いものとされれば特に限定されない。なかでも本発明においては上記撥液性が４０ｍＮ／ｍの液体との接触角が、１０°以上となる程度であることが好ましく、特に表面張力３０ｍＮ／ｍの液体との接触角が１０°以上となる程度であることが好ましく、さらには表面張力２０ｍＮ／ｍの液体との接触角が１０°以上となる程度であることが好ましい。また、純水との接触角が１１°以上となる程度であることが好ましい。
【０１５０】
一方、上記開口部の撥液性としては、上記遮光部の撥液性よりも低くければ特に限定されないが、４０ｍＮ／ｍの液体との接触角が１０°未満となる程度であることが好ましく、特に表面張力５０ｍＮ／ｍの液体との接触角が１０°以下となる程度であることが好ましく、さらには表面張力６０ｍＮ／ｍの液体との接触角が１０°以下となる程度であることが好ましい。
【０１５１】
なお、上記液体との接触角は、種々の表面張力を有する液体との接触角を接触角測定器（協和界面科学（株）製ＣＡ−Ｚ型）を用いて測定（マイクロシリンジから液滴を滴下して３０秒後）した値を用いるものとする。また測定に用いる種々の表面張力を有する液体としては、純正化学株式会社製のぬれ指数標準液が用いるものとする。
【０１５２】
本発明のカラーフィルターの製造方法は、上記他の工程として、上記親液化工程および撥液化工程以外に、カラーフィルターを製造するに際して通常用いられる工程を有していても良い。
【０１５３】
３．液晶表示装置の製造方法
本発明の液晶表示装置の製造方法は、上記本発明のカラーフィルターの製造方法を用いてカラーフィルターを製造する工程と、当該製造されたカラーフィルターと液晶駆動側基板を対向させて組み立てる工程を有する。
本発明の液晶表示装置の製造方法によれば、上記本発明のカラーフィルター用インクジェットインクを用い、より性能の良いカラーフィルターが得られる上記本発明のカラーフィルターの製造方法を用いた工程を有することから、高品質な液晶表示装置とすることができる。
上記のようにして製造されたカラーフィルターと、液晶駆動側基板（ＴＦＴアレイ基板）を対向させ、両基板の内面側周縁部をシール材により接合すると、両基板は所定距離のセルギャップを保持した状態で貼り合わされる。そして、基板間の間隙部に液晶を満たして密封することにより、本発明の製造方法により製造される液晶表示装置に属する、アクティブマトリックス方式のカラー液晶表示装置が得られる。
【０１５４】
液晶表示装置におけるその他の製造方法及び構成は、通常用いられる方法及び構成を用いることができるので、ここでは説明を省略する。
本発明の製造方法によって得られる液晶表示装置としては、上述したカラーフィルターを有するものであれば特に限定はされず、公知の液晶表示装置を挙げることができる。具体的には、ＩＰＳ（In-Plane Switching）型、ＳＴＮ（Super Twisted Nematic）型、ＴＮ（Twisted Nematic）型、強誘電性型、反強誘電性型、ＭＶＡモード型等を挙げることができる。
【実施例】
【０１５５】
（製造例１：分散補助樹脂２の製造）
トリメチロールプロパン１３４ｇ（１モル）、４−ビニルシクロヘキセン−１−オキシド３７２６ｇ（３０モル）を６０℃で混合し、ガスクロマトグラフィー分析で４−ビニルシクロヘキセン−１−オキシドの転化率が９８％になるまで反応させ、得られた反応液に酢酸エチルを加えて水洗いし、次に酢酸エチル層を濃縮して粘稠な透明液を得た。さらに、この化合物５７３ｇを酢酸エチルに溶解して反応器に仕込み、これに過酢酸３８７ｇを酢酸エチル溶液として２時間かけて滴下した。この間反応温度は４０℃に保った。過酢酸の仕込み終了後、４０℃で更に４時間熟成した。反応粗液に酢酸エチルを追加し、炭酸ソーダ４１６ｇを含むアルカリ水で洗い、蒸留水でよく洗浄した。酢酸エチル層を濃縮し、粘稠な透明液を得た。
【０１５６】
（製造例２：分散補助樹脂３の製造）
製造例１と同様の操作でアリルアルコール２５ｇ（１モル）、４−ビニルシクロヘキセン−１−オキシド８６８ｇ（７モル）及びＢＦ３エーテラート４．７ｇを反応させ粘稠な液状の生成物を得た。さらに製造例１と同様にこの化合物４９２ｇと過酢酸３９５ｇの反応を行い、粘稠な透明液を得た。
【０１５７】
（製造例３〜５）：エポキシ基含有重合体（Ｄ１）の合成）
温度計、還流冷却器、攪拌機、滴下ロートを備えた４つ口フラスコに、表１に示す配合割合に従って、水酸基を含有しない溶剤を４４重量部仕込み、攪拌しながら加熱して１１５℃に昇温した。次いで、１１５℃の温度で第１表に記載した組成のモノマー、重合開始剤、及び水酸基を含有しない上記溶剤ＢＣＡの混合物（滴下成分）５６．０重量部を、２時間かけて滴下ロートより等速滴下した。滴下終了後、１１５℃で２．５時間保持した後、１２５℃に昇温し、２時間保ったところで反応を終了することにより、表１に記載の特性を有するエポキシ基含有重合体（Ｄ１）が得られた。
【０１５８】
【表１】
2008076855.tif 000040
【０１５９】
＊１）表中の略号は以下の通りである。
ＢＣＡ：ジエチレングリコールモノブチルエーテルアセテート
ＥＣＡ：ジエチレングリコールモノエチルエーテルアセテート
ＧＭＡ：グリシジルメタクリレート
ＣＨＭＡ：シクロヘキシルメタクリレート
ＭＭＡ：メチルメタクリレート
パーヘキシルＩ：ｔｅｒｔ−ヘキシルパーオキシイソプロピルモノカーボネート（日本油脂（株）製商品名）
＊２）性状：目視による外観を示す。
＊３）固形分：１４０℃、６０分熱風乾燥した時の加熱残分より算出した。
＊４）エポキシ当量：過剰の０．２Ｎ・塩酸ジオキサン溶液でエポキシ基の開環反応を行った後、未反応の塩酸を０．１Ｎ・ＫＯＨエタノール溶液にて逆滴定し、エポキシ当量を算出した。
＊５）粘度：Ｅ型粘度計を用いて２０℃で測定した。
＊６）重量平均分子量：ゲル浸透クロマトグラフィー（ＧＰＣ）によるポリスチレン換算の値である。
【０１６０】
（製造例６〜８：多価カルボン酸誘導体（Ｅ）の合成）
温度計、還流冷却器、攪拌機を備えた４つ口フラスコに、表２に示す配合割合に従って仕込み、攪拌しながら加熱し７０℃に昇温した。次いで、温度を保ちながら攪拌し続け、混合物の酸価が３．０ｍｇＫＯＨ／ｇ以下になったところで反応を終了し、表２記載の特性を有する多価カルボン酸誘導体（Ｅ）が得られた。
【０１６１】
【表２】
2008076855.tif 000041
【０１６２】
＊１）溶液の酸価：０．１Ｎ・ＫＯＨエタノール溶液で滴定し、算出した。溶液の酸価は、ＪＩＳ  Ｋ  ００７０：１９９２「化学製品の酸価、けん化価、エステル価、よう素価、水酸基価及び不けん化物の試験方法」の酸価の測定方法に準じて、テトラヒドロフラン（ＴＨＦ）溶液に、一定量の樹脂を溶解させ、フェノールフタレインを指示薬としてＫＯＨ／エタノール溶液にて滴定し、測定を行った。
＊２）ブロック化率：溶液の酸価より、固形分換算し算出した。
＊３）ブロック酸固形分：仕込んだカルボン酸と当量のビニルエーテル化合物が反応して生成した多価カルボン酸誘導体の反応物中の割合
＊４）溶液の酸当量：水・メタノール溶液にてブロック剤を解離後、酸価を測定した。酸価は、ＪＩＳ  Ｋ  ００７０：１９９２「化学製品の酸価、けん化価、エステル価、よう素価、水酸基価及び不けん化物の試験方法」の加水分解酸価測定に準じて測定した。
【０１６３】
（実施例Ｂ１：カラーフィルター用青色インクジェットインクの調製）
（１）青色顔料分散液（実施例ＤＢ１、ＤＢ５）の調製
顔料、顔料分散剤、顔料分散補助樹脂及び有機溶剤を表３あるいは表４に示す配合割合で混合し、直径０．５ｍｍのジルコニアビーズを３００重量部加え、ペイントシェーカー（浅田鉄工（株）製）を用いて３時間分散を行った。分散後、５．０ミクロンのメンブランフィルターで濾過し、青色インクジェットインク用顔料分散液（ＤＢ１、ＤＢ５）を調製した。
【０１６４】
（２）バインダー組成物の調製
サンプル瓶にテフロン（登録商標）被覆した回転子を入れ、マグネチックスターラーに設置した。このサンプル瓶の中に、下記割合に従って前記製造例記載のエポキシ基含有重合体（Ｄ１）、エポキシ基含有化合物（Ｄ２）、前記製造例記載の多価カルボン酸誘導体（Ｅ）及び熱潜在性触媒を加え、室温で十分に攪拌溶解し、粘度調整のために希釈溶剤を加えて攪拌溶解した後、これを濾過してバインダー組成物を得た。バインダー組成物の酸／エポキシ当量比は０．９であった。
［バインダー組成物の配合割合］
・製造例３のエポキシ基含有重合体（Ｄ１）(固形分３７．５重量％)：６６．７重量部
・製造例５の多価カルボン酸誘導体（Ｅ）（固形分３５．２重量％）：４９．７重量部
・エポキシ基含有化合物（Ｄ２）（商品名ｊＥＲ１５７Ｓ７０、ジャパンエポキシレジン（株）製）(固形分２７．３重量％)：５４．６重量部
・熱潜在性触媒（商品名ＬＣ−１、日本油脂（株）製）：３．６重量部
・ＢＣＡ：７５．４重量部
【０１６５】
（３）インクジェットインクの調製
表５に示す配合割合で、上記調製した青色顔料分散液（実施例ＤＢ１、ＤＢ５）及びバインダー組成物と、更に溶剤を加えて充分に混合し、実施例Ｂ１のカラーフィルター用青色インクジェットインクを得た。
【０１６６】
（実施例Ｂ２〜Ｂ７：カラーフィルター用青色インクジェットインクの調製）
実施例ＤＢ１、ＤＢ５と同様に、表３あるいは表４に示す配合割合で青色顔料分散液（実施例ＤＢ２〜ＤＢ８）を調製した。次に実施例Ｂ１と同様に、表５に示す配合割合で、青色顔料分散液及びバインダー組成物と、更に溶剤を加えて充分に混合し、カラーフィルター用青色インクジェットインクを得た。
【０１６７】
（比較例Ｂ１〜Ｂ９：カラーフィルター用青色インクジェットインクの調製）
実施例ＤＢ１、ＤＢ５と同様に、表３あるいは表４に示す配合割合で青色顔料分散液（比較例ＤＢ１〜ＤＢ１０）を調製した。次に実施例Ｂ１と同様に、表６に示す配合割合で、青色顔料分散液及びバインダー組成物と、更に溶剤を加えて充分に混合し、カラーフィルター用青色インクジェットインクを得た。
【０１６８】
【表３】
2008076855.tif 000042
【０１６９】
【表４】
2008076855.tif 000043
【０１７０】
【表５】
2008076855.tif 000044
【０１７１】
【表６】
2008076855.tif 000045
【０１７２】
表３〜表６中の略号は以下の通りである。
Ｄｉｓｐｅｒｂｙｋ２０００：商品名、ビックケミージャパン（株）製
Ｄｉｓｐｅｒｂｙｋ１６１：商品名、ビックケミージャパン（株）製
分散補助樹脂１：商品名ＥＨＰＥ−３１５０（２，２−ビス（ヒドロキシメチル）−１−ブタノールの１，２−エポキシ−４−（２−オキシラニル）シクロヘキサン付加物）、分子内エポキシ官能基数（ｎ１〜ｎｋの和）平均１５、エポキシ当量１７９ｇ／ｅｑ、ダイセル化学工業（株）製
分散補助樹脂２：製造例１（分子内エポキシ官能基数（ｎ１〜ｎｋの和）平均１０、エポキシ当量１８２ｇ／ｅｑ）
分散補助樹脂３：製造例２（分子内エポキシ官能基数（ｎ１〜ｎｋの和）平均７、エポキシ当量１８５ｇ／ｅｑ）
ＹＤＰＮ−６３８：商品名、フェノールノボラック型エポキシ樹脂、東都化成（株）製、エポキシ当量１７９ｇ／ｅｑ
ＳＲ−１６Ｈ：商品名、１，６−ヘキサンジオール型エポキシ樹脂、阪本薬品工業（株）製、エポキシ当量１５７ｇ／ｅｑ
ＥＰＰＮ−５０２Ｈ：商品名、トリスフェノールメタン型エポキシ樹脂、日本化薬（株）製、エポキシ当量１６８ｇ／ｅｑ
ｊＥＲＹＸ−４０００：商品名、ビフェニル型エポキシ樹脂、ジャパンエポキシレジン（株）製、エポキシ当量１８０〜１９２ｇ／ｅｑ
ＢＣＡ：ジエチレングリコールモノブチルエーテルアセテート
ＥＣＡ：ジエチレングリコールモノエチルエーテルアセテート
ＥＥＰ：３−エトキシプロピオン酸エチル
【０１７３】
表５及び表６に示すインクの組成を示す際には顔料分散液やバインダー成分は固形分のみを記述した。これら成分中に含まれる溶剤は全て溶剤欄に計上した。
【０１７４】
表３〜６中の各試験方法は以下の通りである。
１．顔料分散液経時安定性、インク経時安定性
各顔料分散液の調製直後、及び、密閉容器中に２５℃保存で１日、１週間後の粘度と１週間後の平均粒子径を測定した。またインクの調製直後、及び、密閉容器中に２５℃保存で１ヶ月後の粘度と平均粒子径を測定した。
＜粘度＞
粘度は山一電機社製回転振動型粘度計  ビスコメイトＶＭ−１Ｇで２３℃にて測定した。
＜平均粒子径＞
平均粒子径は、各顔料分散液を各主溶剤で１００倍に希釈した後、粒度分布計（日機装社製、ＭＩＣＲＯＴＲＡＣ  ＵＰＡ）を用いて、動的光散乱法により、２３℃で、測定時間を３６０秒として測定した。ここで平均粒子径は、５０％平均粒子径、すなわち体積基準中位径である。
【０１７５】
［評価用塗膜の作成］
各インクジェットインクを用いて評価するための塗膜を作成した。
厚み０．７ｍｍのガラス基板（ＮＨテクノグラス（株）製、ＮＡ３５）上に、スピンコートにより、乾燥膜厚が赤色インクジェットインクについては１．６１μｍ、緑色及び青色インクジェットインクについては１．６５μｍとなるように、上記各インクジェットインクを塗布した。
その後、９０℃のホットプレート上で１０分間プリベークを行った。その後、クリーンオーブン内で、２００℃で３０分間加熱してポストベークを行い、更に２４０℃で３０分間加熱してポストベークを行って、着色層を作成した。
【０１７６】
ＩＴＯ耐性
上記青色インクジェットインクを用いて上記評価用塗膜を形成した基板を、イソプロピルアルコールに５分間浸漬させ、次いでイソプロピルアルコール蒸気にて乾燥を行い、洗浄した後、基板設定温度２００℃にて、６×１０−３Ｔｏｒｒの真空下でＩＴＯ（酸化インジウムスズ）電極を１２０ｎｍの厚さになるように成膜した。１８０℃、６０分間の耐熱試験後において、下記基準に従って評価した。また成膜されたＩＴＯ膜の表面粗度（Ｒａ）をＡＦＭで測定した。ＡＦＭは日本ビーコ株式会社のＮａｎｏＳｃｏｐｅIIIａを用いた。
［ＩＴＯ耐性の評価基準］
○：ＩＴＯ電極にしわやクラックなどの異常が観測されなかった。
△：ＩＴＯ電極にしわやクラックなどの異常が数点観測された。
×：ＩＴＯ電極にしわやクラックなどの異常が全面に観測された。
【０１７７】
３．黄変性
上記青色インクジェットインクを用いて上記評価用塗膜を形成した基板を、２４０℃で１時間加熱し、加熱前後の色差ΔEabをCIE１９７６規格に基づき算出して評価した。色差ΔEabの測定は、オリンパス光学工業（株）製 顕微分光測定装置  ＯＳＰ２００を用いた。
＜評価基準＞
○  ΔEab＜３
×  ３≦ΔEab
【０１７８】
４．密着性
上記青色インクジェットインクを用いて上記評価用塗膜を形成した基板に、カッターで直交する縦横１１本ずつの切り傷を１ｍｍ間隔でつけた。さらに、セロハンテープをパターンに指で軽く密着させ、すばやくテープを剥がし、傷の状態を観察し、以下の基準で判定した。
＜評価基準＞
８点：切り傷の交線にわずかな剥がれがあり、欠損部の面積は全正方形面積の５％未満。
６点：切り傷の交線に剥がれがあり、欠損部の面積は全正方形面積の５％以上１５％未満。
４点：切り傷による剥がれの幅が広く、欠損部の面積が全正方面積の１５％以上３５％未満。
２点：切り傷による剥がれの幅が４点より広く、欠損部の面積は全正方形面積の３５％以上６５％未満。
０点：剥がれの面積は、全正方形面積の６５％以上。
【０１７９】
５．耐溶剤性
上記青色インクジェットインクを用いて上記評価用塗膜を形成した基板を、液温４０℃のＮ−メチルピロリドンに１時間浸漬させ、浸漬前後の色差ΔEabをCIE１９７６規格に基づき算出した。測定は、オリンパス光学工業（株）製 顕微分光測定装置  ＯＳＰ２００を用いた。
＜評価基準＞
○  ΔEab＜1
△  １≦ΔEab＜３
×  ３≦ΔEab
【０１８０】
表３及び表４の結果より、本発明に係る分散補助樹脂を用いて顔料分散液を調製した実施例ＤＢ１〜ＤＢ８は顔料分散性、及び顔料分散液の経時安定性に優れるものであった。それに対し、本発明とは異なる分散補助樹脂を用いた比較例ＤＢ１、ＤＢ２、ＤＢ４、ＤＢ６、ＤＢ７、ＤＢ９、分散補助樹脂を全く用いない比較例ＤＢ５、ＤＢ１０は、顔料分散性、及び顔料分散液の経時安定性が劣るものであった。一方、比較例ＤＢ３、ＤＢ８は顔料分散性、及び顔料分散液の経時安定性が良好であった。
【０１８１】
表５及び表６の結果より、本発明に係る分散補助樹脂を用いて顔料分散液を調製したインクジェットインクである実施例Ｂ１〜Ｂ８は顔料分散性、及びインクの経時安定性に優れるものであった。また耐熱黄変性に優れ、硬化膜の耐溶剤性及び密着性に優れ、超低圧高温下でＩＴＯ膜を形成してもＩＴＯ膜にしわやクラックが発生せず、膜物性が良好であった。
【０１８２】
それに対し、分散補助樹脂を全く用いない比較例Ｂ８、Ｂ９は顔料分散性、及びインクの経時安定性がかなり劣っていた。また、比較例Ｂ８、Ｂ９は超低圧高温下で形成した際にＩＴＯ膜にしわやクラックが発生し、硬化膜の耐溶剤性及び密着性にも劣り、膜物性が悪いものであった。
【０１８３】
また、本発明とは異なる分散補助樹脂を用いた比較例Ｂ１〜Ｂ７はいずれも耐熱黄変性、及び／又は、ＩＴＯ耐性、密着性、耐溶剤性、顔料分散性、及びインクの経時安定性のいずれかが劣るものであった。
【０１８４】
ＩＴＯ耐性評価後の実施例Ｂ１の評価用塗膜表面写真を図２に、ＩＴＯ耐性評価後の比較例Ｂ２の評価用塗膜表面写真を図３に示す。
【０１８５】
（実施例Ｒ１：カラーフィルター用赤色インクジェットインクの調製）
（１）赤色顔料分散液（実施例ＤＲ１〜ＤＲ３）の調製
顔料、顔料分散剤、顔料分散補助樹脂及び有機溶剤を表７に示す配合割合で混合し、直径０．５ｍｍのジルコニアビーズを３００重量部加え、ペイントシェーカー（浅田鉄工（株）製）を用いて３時間分散を行った。分散後、５．０ミクロンのメンブランフィルターで濾過し、赤色インクジェットインク用顔料分散液（ＤＲ１〜ＤＲ３）を調製した。
（２）バインダー組成物の調製
バインダー組成物は、実施例Ｂ１の青色インクジェットインクで用いたバインダー組成物と同様のものを用いた。
（３）インクジェットインクの調製
表８に示す配合割合で、上記調製した赤色顔料分散液（実施例ＤＲ１〜ＤＲ３）及びバインダー組成物と、更に溶剤を加えて充分に混合し、実施例Ｒ１のカラーフィルター用赤色インクジェットインクを得た。
【０１８６】
（実施例Ｒ２及びＲ３：カラーフィルター用赤色インクジェットインクの調製）
実施例ＤＲ１〜ＤＲ３と同様に、表７に示す配合割合で赤色顔料分散液（実施例ＤＲ４〜ＤＲ９）を調製した。次に実施例Ｒ１と同様に、表８に示す配合割合で、赤色顔料分散液及びバインダー組成物と、更に溶剤を加えて充分に混合し、カラーフィルター用赤色インクジェットインクを得た。
【０１８７】
（比較例Ｒ１及びＲ２：カラーフィルター用赤色インクジェットインクの調製）
実施例ＤＲ１〜ＤＲ３と同様に、表７に示す配合割合で赤色顔料分散液（比較例ＤＲ１〜ＤＲ６）を調製した。次に実施例Ｒ１と同様に、表８に示す配合割合で、赤色顔料分散液及びバインダー組成物と、更に溶剤を加えて充分に混合し、カラーフィルター用赤色インクジェットインクを得た。
評価結果を各成分配合量と併せて、表７及び表８に示す。
【０１８８】
【表７】
2008076855.tif 000046
【０１８９】
【表８】
2008076855.tif 000047
【０１９０】
表７の結果より、本発明に係る分散補助樹脂を用いて顔料分散液を調製した実施例ＤＲ１〜ＤＲ９は顔料分散性、及び顔料分散液の経時安定性に優れるものであった。それに対し、本発明とは異なる分散補助樹脂を用いた比較例ＤＲ１〜ＤＲ６は顔料分散性、及び顔料分散液の経時安定性が劣るものであった。
【０１９１】
表８の結果より、本発明に係る分散補助樹脂を用いて顔料分散液を調製したインクジェットインクである実施例Ｒ１〜Ｒ３は顔料分散性、及びインクの経時安定性に優れるものであった。また耐熱黄変性に優れ、硬化膜の耐溶剤性及び密着性に優れ、超低圧高温下でＩＴＯ膜を形成してもＩＴＯ膜にしわやクラックが発生せず、膜物性が良好であった。
【０１９２】
それに対し、本発明とは異なる分散補助樹脂を用いた比較例Ｒ１、Ｒ２は耐熱黄変性、及び／又は、ＩＴＯ耐性、密着性、耐溶剤性、顔料分散性、及びインクの経時安定性のいずれかが劣るものであった。
【０１９３】
（実施例Ｇ１：カラーフィルター用緑色インクジェットインクの調製）
（１）緑色顔料分散液（実施例ＤＧ１〜ＤＧ４）の調製
顔料、顔料分散剤、顔料分散補助樹脂及び有機溶剤を表９に示す配合割合で混合し、直径０．５ｍｍのジルコニアビーズを３００重量部加え、ペイントシェーカー（浅田鉄工（株）製）を用いて３時間分散を行った。分散後、５．０ミクロンのメンブランフィルターで濾過し、緑色インクジェットインク用顔料分散液（ＤＧ１〜ＤＧ４）を調製した。
（２）バインダー組成物の調製
バインダー組成物は、実施例Ｂ１の青色インクジェットインクで用いたバインダー組成物と同様のものを用いた。
（３）インクジェットインクの調製
表１１に示す配合割合で、上記調製した緑色顔料分散液（実施例ＤＧ１〜ＤＧ４）及びバインダー組成物と、更に溶剤を加えて充分に混合し、実施例Ｇ１のカラーフィルター用緑色インクジェットインクを得た。
【０１９４】
（実施例Ｇ２及びＧ３：カラーフィルター用緑色インクジェットインクの調製）
実施例ＤＧ１〜ＤＧ４と同様に、表９に示す配合割合で緑色顔料分散液（実施例ＤＧ５〜ＤＧ１２）を調製した。次に実施例Ｇ１と同様に、表１１に示す配合割合で、緑色顔料分散液及びバインダー組成物と、更に溶剤を加えて充分に混合し、カラーフィルター用緑色インクジェットインクを得た。
【０１９５】
（比較例Ｇ１及びＧ２：カラーフィルター用緑色インクジェットインクの調製）
実施例ＤＧ１〜ＤＧ４と同様に、表１０に示す配合割合で緑色顔料分散液（比較例ＤＧ１〜ＤＧ８）を調製した。次に実施例Ｇ１と同様に、表１１に示す配合割合で、緑色顔料分散液及びバインダー組成物と、更に溶剤を加えて充分に混合し、カラーフィルター用緑色インクジェットインクを得た。
評価結果を各成分配合量と併せて、表９〜表１１に示す。
【０１９６】
【表９】
2008076855.tif 000048
【０１９７】
【表１０】
2008076855.tif 000049
【０１９８】
【表１１】
2008076855.tif 000050
【０１９９】
表９及び表１０の結果より、本発明に係る分散補助樹脂を用いて顔料分散液を調製した実施例ＤＧ１〜ＤＧ１２は顔料分散性、及び顔料分散液の経時安定性に優れるものであった。それに対し、本発明とは異なる分散補助樹脂を用いた比較例ＤＧ１〜ＤＧ８は顔料分散性、及び顔料分散液の経時安定性が劣るものであった。
【０２００】
表１１の結果より、本発明に係る分散補助樹脂を用いて顔料分散液を調製したインクジェットインクである実施例Ｇ１〜Ｇ３は顔料分散性、及びインクの経時安定性に優れるものであった。また耐熱黄変性に優れ、硬化膜の耐溶剤性及び密着性に優れ、超低圧高温下でＩＴＯ膜を形成してもＩＴＯ膜にしわやクラックが発生せず、膜物性が良好であった。
【０２０１】
それに対し、本発明とは異なる分散補助樹脂を用いた比較例Ｇ１、Ｇ２はいずれも耐熱黄変性、及び／又は、ＩＴＯ耐性、密着性、耐溶剤性、顔料分散性、及びインクの経時安定性のいずれかが劣るものであった。
【０２０２】
［インクジェットインクの輝度及びコントラストの評価］
上記で得られた実施例Ｂ１、Ｂ２及び比較例Ｂ１、Ｂ２の青色インクジェットインク；実施例Ｒ１、Ｒ２及び比較例Ｒ１、Ｒ２の赤色インクジェットインク；実施例Ｇ１、Ｇ２及び比較例Ｇ１、Ｇ２の緑色インクジェットインクについて、以下のように輝度及びコントラストを評価した。各評価結果を表１２に示す。
【０２０３】
＜評価方法＞
各インクジェットインクを用いて上記と同様に評価用塗膜（着色層）を作成した。
（１）輝度
顕微分光測定器（オリンパス（株）製、ＯＳＰ−２００）を使用して測定した。
（２）コントラスト
厚み０．７ｍｍのガラス基板（ＮＨテクノグラス（株）製、ＮＡ３５）４０上に、偏光フィルム４２（日東電工製  NPF-SEG1425DU）を貼り合わせて偏光板４３を形成した。図４に示すように、上記ガラス基板４０上に着色層４１を形成したものに対して、偏光フィルム４２側が外側になるように、２枚の偏光板４３を直交、或いは平行となるように挟んで測定試料４４とした。測定試料４４の構成において、偏光板４３と着色層４１との距離ｌ１を９．３ｍｍ、偏光板４３とガラス基板４０との距離ｌ２を０ｍｍとした。
図５に示すように、コントラスト測定における輝度測定を行った。測定試料４４にバックライト４５を点灯し、輝度を測定した。偏光板を直交、続いて平行にセットして測定試料を準備し、それぞれの輝度を測定した。コントラスト値は、直交時の輝度に対する平行時の輝度（平行時の輝度／直交時の輝度）で算出した。試料において輝度を測定する位置は、カラーフィルター層において膜厚が均一な位置にした。コントラスト測定における輝度を測定するための装置４６としては、輝度計（コニカミノルタセンシング（株）製  LS-100）にクローズアップレンズ（Ｎｏ．１５３）４７を装着したものを用いた。輝度計の視角は１°を用いた。クローズアップレンズ４７から測定試料４４までの距離Ｌは、７１０ｍｍであった。
【０２０４】
【表１２】
2008076855.tif 000051
【０２０５】
表１２の結果より、本発明に係る分散補助樹脂を用いて顔料分散液を調製したインクジェットインクである実施例Ｂ１、Ｂ２、Ｒ１、Ｒ２、Ｇ１及びＧ２はいずれも、顔料分散性、及びインクの経時安定性に優れ、耐黄変性に優れるものであったため、硬化時の輝度とコントラストが向上した。それに対し、本発明とは異なる分散補助樹脂を用いた比較例
Ｂ１、Ｂ２、Ｒ１、Ｒ２、Ｇ１及びＧ２はいずれも、実施例に比べて、硬化時の輝度とコントラストに劣るものであった。
【０２０６】
（実施例１：カラーフィルターの作製）
カラーフィルター用ガラス材として用いられている厚み０．７ｍｍ、横３７０ｍｍ、縦４７０ｍｍのＣｏｒｎｉｎｇ社製ＥＡＧＬＥ２０００を用意し、このガラス基材上にフォトリソグラフィー法にて樹脂製のブラックマトリクスを形成することによりカラーフィルター用基板を作製した。このとき、ブラックマトリクスは開口部が１００μｍ×３００μｍ、遮光部分の線幅が２０μｍとなるように形成し、横方向に１２０μｍピッチ、縦方向に３２０μｍピッチにて縦４８０画素、横１３２０画素ずつ配置されるものとした。またこの際、遮光部分の膜厚は平均２．２μｍとした。
上記カラーフィルター用基板に対し、フッ素化合物を導入ガスとしたプラズマ処理を加えることにより、ブラックマトリクスの表面を撥液性に、それ以外の領域（着色層形成領域）を親液性とした。このとき表面張力４０ｍＮ／ｍの液体との接触角を接触角測定器（協和界面化学（株）製ＣＡ−Ｚ型）を用いて測定した結果、ブラックマトリクス上で６５°、着色層形成領域で９°であった。
上記基板のブラックマトリックスにより区画された青色画素形成部に、実施例Ｂ１の青色インクジェットインクをインクジェット方式によって、正確且つ均一に付着させた。
その後、２５℃のホットプレート上にて１２０秒間１０Ｔｏｒｒで減圧乾燥を行い、更に、８０℃のホットプレート上で１０分間プリベークを行った。その後、クリーンオーブン内で、２００℃で３０分間加熱してポストベークを行い、更に２４０℃で３０分間加熱してポストベークを行って、基板上に乾燥硬化後の平均膜厚としてＲが２．１μｍ、ＧとＢが２．１５μｍのＲＧＢ３色の画素パターンを形成した。平均膜厚は、光干渉方式の三次元非接触表面形状計測装置（米国マイクロマップ製  製品名Micromap557N）を用いて画素形成領域（１画素）の全エリアの膜厚を１μｍ毎に測定し、それらの平均を求めたものである。
ＲＧＢ画素パターンを形成した基板をイソプロピルアルコールに５分間浸漬させ、次いでイソプロピルアルコール蒸気にて乾燥を行い、洗浄した後、基板設定温度２００℃にて、６×１０−３Ｔｏｒｒの真空下でＩＴＯ（酸化インジウムスズ）電極を１２０ｎｍの厚さになるように成膜した。このＩＴＯ成膜を行った基板を更にイソプロピルアルコールに５分間浸漬し、イソプロピルアルコールで蒸気洗浄を行った後、ポリイミドをスピンコートし、１８０℃、６０分間の焼成を行って配向膜を形成し、カラーフィルターを得た。
【図面の簡単な説明】
【０２０７】
【図１】本発明のインクジェットインクを用いてカラーフィルターを製造する方法の説明図である。
【図２】ＩＴＯ耐性評価後の実施例Ｂ１の評価用塗膜表面を示す写真である。
【図３】ＩＴＯ耐性評価後の比較例Ｂ２の評価用塗膜表面を示す写真である。
【図４】本発明におけるコントラストの測定における試料を説明する図である。
【図５】本発明におけるコントラストの測定方法を説明する図である。
【符号の説明】
【０２０８】
１  透明基板
２  遮光部
３  撥インキ性凸部
４  画素部形成領域
５  インクジェットヘッド
６  インク層
７  画素部
８  保護膜
９  光触媒含有層
１０  フォトマスク
１１  露光部
１２  光線
４０  ガラス基板
４１  着色層
４２  偏光フィルム
４３  偏光板
４４  測定試料
４５  バックライト
４６  輝度を測定するための装置
４７  クローズアップレンズ
１０１、１０２…カラーフィルター
【図１】
2008076855.tif 000061
【図２】
2008076855.tif 000062
【図３】
2008076855.tif 000063
【図４】
2008076855.tif 000064
【図５】
2008076855.tif 000065